(57)【要約】【課題】  本発明の目的は、難吸収性基材を用いても、白抜けのない優れた印刷画質を有し、かつ種々の塗膜耐性に優れる印刷物を得ることができ、インクジェットノズルからの吐出安定性や、印刷時の乾燥性にも優れる水性インクジェットインキ、及び前記水性インクジェットインキを用いた印刷物の製造方法を提供することにある。【解決手段】  少なくとも水、顔料、水溶性有機溶剤、バインダー樹脂を含有する水性インクジェットインキであって、前記水溶性有機溶剤が、少なくとも表面張力が３０〜５０ｍＮ／ｍであり、かつ１気圧下における沸点が１８０〜２３０℃である水溶性有機溶剤を、水性インクジェットインキ全量に対し１５〜５０重量％含み、前記バインダー樹脂の酸価が５ｍｇＫＯＨ／ｇ以上６０ｍｇＫＯＨ／ｇ未満であることを特徴とする、水性インクジェットインキである。【選択図】なし【特許請求の範囲】
【請求項１】
少なくとも水、顔料、水溶性有機溶剤、及び、バインダー樹脂を含有する水性インクジェットインキであって、
前記水溶性有機溶剤は、表面張力が３０〜５０ｍＮ／ｍであり、かつ１気圧下における沸点が１８０〜２３０℃である水溶性有機溶剤を含み、
前記表面張力が３０〜５０ｍＮ／ｍであり、かつ１気圧下における沸点が１８０〜２３０℃である水溶性有機溶剤の含有量が、水性インクジェットインキ全量に対し１５〜５０重量％であり、
前記バインダー樹脂の酸価が５ｍｇＫＯＨ／ｇ以上６０ｍｇＫＯＨ／ｇ未満である、水性インクジェットインキ。
【請求項２】
前記水溶性有機溶剤が、炭素数４以上であるアルカンジオールを含む、請求項１記載の水性インクジェットインキ。
【請求項３】
前記炭素数４以上であるアルカンジオールの含有量が、前記水溶性有機溶剤全量に対し１０〜９５重量％である、請求項１または２に記載の水性インクジェットインキ。
【請求項４】
前記水溶性有機溶剤が、炭素数３以下であるアルカンジオールを含む、請求項１〜３いずれかに記載の水性インクジェットインキ。
【請求項５】
前記バインダー樹脂が、少なくとも、カルボキシル基を有する親水性単量体に由来する構造単位と、アルキル基を有する単量体に由来する構造単位とを有する共重合体である、請求項１〜４いずれかに記載の水性インクジェットインキ。
【請求項６】
前記バインダー樹脂が、少なくとも（メタ）アクリル樹脂、及び／または、スチレン（メタ）アクリル系共重合体を含む、請求項１〜５いずれかに記載の水性インクジェットインキ。
【請求項７】
前記バインダー樹脂の重量平均分子量（Ｍｗ）が、５，０００〜２０，０００である、請求項１〜６いずれかに記載の水性インクジェットインキ。
【請求項８】
前記バインダー樹脂の含有量が、水性インクジェットインキ全量に対して２〜１０重量％である、請求項１〜７いずれかに記載の水性インクジェットインキ。
【請求項９】
２５℃における表面張力が２０〜３５ｍＮ／ｍであり、かつ、２５℃における粘度が１〜２０ｍＰａ・ｓである、請求項１〜８いずれかに記載の水性インクジェットインキ。
【請求項１０】
請求項１〜９いずれかに記載のインクジェットインキを製造する方法であり、少なくとも顔料及び水を含む顔料分散液と、バインダー樹脂と、水溶性有機溶剤とを混合撹拌する工程を含む、製造方法。
【請求項１１】
３０ｍ／分以上の速度で搬送される基材上に、請求項１〜９いずれかに記載の水性インクジェットインキを、ラインパスタイプのインクジェット印刷方式により付与する工程と、前記基材に熱エネルギーを加え、前記水性インクジェットインキを乾燥させる工程とを含む、水性インクジェットインキ印刷物の製造方法。
【請求項１２】
前記水性インクジェットインキを乾燥させる方法が、赤外線照射によるものである、請求項１１記載の水性インクジェットインキ印刷物の製造方法。
【請求項１３】
請求項１〜９いずれかに記載の水性インクジェットインキを、基材に印刷してなる印刷物。
【発明の詳細な説明】
【技術分野】
【０００１】
本発明は、水性インクジェットインキ、及び前記水性インクジェットインキを用いた印刷物の製造方法に関する。
【背景技術】
【０００２】
デジタル印刷は、オフセット印刷等の従来の有版印刷とは違い、版を必要としない印刷方式であるため、コスト削減及び省スペース化の実現が可能である。中でも、インクジェット記録方式では、非常に微細なノズルからインキ液滴を印刷基材に直接吐出、及び付着させることによって、文字または画像を形成する。この記録方式によれば、使用する装置自身の大きさ及び騒音が小さく、操作性及びカラー化が容易であるという利点が得られる。そのため、デジタル印刷の出力機は、オフィスだけでなく、家庭でも広く用いられている。
【０００３】
また、インクジェット技術の向上により、産業用途においても、デジタル印刷の出力機の利用が期待されている。実際に、ポリ塩化ビニル、ＰＥＴ等のプラスチック基材に対し、溶剤インキまたはＵＶインキを印刷する装置が市販されている。しかしながら、近年、環境及び人に対する有害性への配慮及び対応といった点から、溶剤及び単量体に対する使用規制が進められている。そのため、これら規制のある材料を含む溶剤インキ及びＵＶインキの代わりとして、水性インキの需要が高まっている。
【０００４】
インクジェット用の水性インキとして、従来から、普通紙または写真光沢紙のような専用紙を印刷対象とした水性インキの開発が進められている（特許文献１、２、及び３）。一方近年では、インクジェット記録方式の用途拡大が期待されており、コート紙、アート紙、微塗工紙、及びキャスト紙等の塗工紙基材、及び、ポリ塩化ビニルシート、ＰＥＴフィルム、及びＰＰフィルム等のプラスチック基材への直接印刷のニーズが高まっている。
【０００５】
しかしながら、水性インキの主溶媒である水は表面張力が高いため、基材自体の表面エネルギーの小さい、上記基材のような難吸収性基材上では濡れ広がりにくく、また、基材中への浸透も起こりにくい。そのため、水性インキを用いて難吸収性基材上に印刷を行った場合、インキの濡れ広がり性が不十分であることに起因する白抜け、並びに、色相の異なる未乾燥のインキの液滴同士が合一することに起因する色境界にじみ及びモットリング（印刷部の濃淡ムラ）が発生しやすく、画質が低下しやすい。
【０００６】
難吸収性基材に対する画質の向上を目的として、これまでにも様々な検討がなされてきた。例えば特許文献４には、特定範囲の沸点を有するアルキレンポリオール類と、ポリマー粒子とを使用したインキを用いることで、難吸収性基材上でのモットリングが低減し、画質に優れた印刷物が得られることが開示されている。しかしながら、バインダー樹脂としてポリマー粒子を使用すると、インクジェットヘッド中にインキを長期にわたって待機させた際に、インクジェットノズル端面でインキが固化しやすく、優れた吐出安定性の維持が困難であるといった問題があった。また、上記のインキを難吸収基材上に印刷した際、前記基材上に着弾したインキが十分に濡れ広がる前にポリマー粒子が成膜してしまい、印刷部に白抜け等が発生してしまうという問題もあった。
【０００７】
特許文献５には、特定の構造を有する顔料分散剤、シリコーンオイル、及び有機溶剤を併用したインキによって、難吸収性基材上での印刷画質と吐出安定性とを両立できるとの記載がある。しかしながら、前記特許文献５で開示されているインキには、グリセリンを始めとした高沸点の有機溶剤が使用されており、難吸収性基材等への印刷時、短時間で十分に乾燥させることは難しい。またこの乾燥性不良に起因して、所望の塗膜耐性も得ることが困難であるという問題も存在した。
【０００８】
更に特許文献６には、バインダー樹脂として、特定の酸価と、重量平均分子量とを有する水溶性アクリル樹脂を使用することにより、塗膜耐性を良化できるとの開示がある。しかしながら、前記特許文献６の実施例にて使用されている樹脂を実際に合成し、前記樹脂を含むインキを用いて、インクジェット１パス印刷方式による印刷実験を実施したところ、印刷後に印刷物を巻き取った際等に、前記印刷物が傷つくことがあることが判明した。このことから、特許文献６記載のインキは、印刷条件によっては、塗膜耐性の面で、実用品質には至っていないと考えられる。
【先行技術文献】
【特許文献】
【０００９】
【特許文献１】特開２００１−３５４８８８号公報
【特許文献２】特開２００４−２１０９９６号公報
【特許文献３】特開２００８−２４７９４１号公報
【特許文献４】特開２０１２−２５１０４９号公報
【特許文献５】特開２０１３−２０３９１０号公報
【特許文献６】特開２０１０−０４７６６０号公報
【発明の概要】
【発明が解決しようとする課題】
【００１０】
本発明は、上記課題を解決すべくなされたものであって、その目的は、コート紙、アート紙及び微塗工紙等の難吸収性基材を用いても、白抜けのない優れた印刷画質を有し、かつ種々の塗膜耐性に優れる印刷物を得ることができ、更に、インクジェットノズルからの吐出安定性及び印刷時の乾燥性に優れる水性インクジェットインキを提供することにある。また、本発明の別の目的は、前記水性インクジェットインキの効果を好適に発現できる印刷物の製造方法を提供することにある。更に、本発明の別の目的は、上記に加え、更に保存安定性にも優れる水性インクジェットインキを提供することにある。
【課題を解決するための手段】
【００１１】
本発明者らは、上記の課題を解決すべく鋭意研究を重ね、使用する水溶性有機溶剤の表面張力及び沸点で、印刷基材上でのインキの濡れ広がり性と乾燥性を制御しつつ、酸価の低い水溶性のバインダー樹脂を用いることで、実用品質レベルの印刷塗膜耐性を実現できることを見出し、本発明を完成させたものである。
【００１２】
すなわち本発明は、少なくとも水、顔料、水溶性有機溶剤、及び、バインダー樹脂を含有する水性インクジェットインキであって、
前記水溶性有機溶剤は、表面張力が３０〜５０ｍＮ／ｍであり、かつ１気圧下における沸点が１８０〜２３０℃である水溶性有機溶剤を含み、
前記表面張力が３０〜５０ｍＮ／ｍであり、かつ１気圧下における沸点が１８０〜２３０℃である水溶性有機溶剤の含有量が、水性インクジェットインキ全量に対し１５〜５０重量％であり、
前記バインダー樹脂の酸価が５ｍｇＫＯＨ／ｇ以上６０ｍｇＫＯＨ／ｇ未満である、水性インクジェットインキに関する。
【００１３】
また本発明は、前記水溶性有機溶剤が、炭素数４以上であるアルカンジオールを含む、上記水性インクジェットインキに関する。
【００１４】
また本発明は、前記炭素数４以上であるアルカンジオールの含有量が、前記水溶性有機溶剤全量に対し１０〜９５重量％である、上記いずれかの水性インクジェットインキに関する。
【００１５】
また本発明は、前記水溶性有機溶剤が、炭素数３以下であるアルカンジオールを含む、上記いずれかの水性インクジェットインキに関する。
【００１６】
また本発明は、前記バインダー樹脂が、少なくとも、カルボキシル基を有する単量体に由来する構造単位と、アルキル基を有する単量体に由来する構造単位とを有する共重合体である、上記いずれかの水性インクジェットインキに関する。
【００１７】
また本発明は、前記バインダー樹脂が、少なくとも（メタ）アクリル樹脂、及び／または、スチレン（メタ）アクリル系共重合体を含む、上記いずれかの水性インクジェットインキに関する。
【００１８】
また本発明は、前記バインダー樹脂の重量平均分子量（Ｍｗ）が、５，０００〜２０，０００である、上記いずれかの水性インクジェットインキに関する。
【００１９】
また本発明は、前記バインダー樹脂の含有量が、水性インクジェットインキ全量に対して２〜１０重量％である、上記いずれかの水性インクジェットインキに関する。
【００２０】
また本発明は、２５℃における表面張力が２０〜３５ｍＮ／ｍであり、かつ、２５℃における粘度が１〜２０ｍＰａ・ｓである、上記いずれかの水性インクジェットインキに関する。
【００２１】
また本発明は、上記いずれかのインクジェットインキを製造する方法であり、少なくとも顔料及び水を含む顔料分散液と、バインダー樹脂と、水溶性有機溶剤とを混合撹拌する工程を含む、製造方法に関する。
【００２２】
また本発明は、３０ｍ／分以上の速度で搬送される基材上に、上記いずれかの水性インクジェットインキを、ラインパスタイプのインクジェット印刷方式により付与する工程と、前記基材に熱エネルギーを加え、前記水性インクジェットインキを乾燥させる工程とを含む、水性インクジェットインキ印刷物の製造方法に関する。
【００２３】
また本発明は、前記水性インクジェットインキを乾燥させる方法が、赤外線照射によるものである、上記水性インクジェットインキ印刷物の製造方法に関する。
【００２４】
また本発明は、上記水性インクジェットインキを、基材に印刷してなる印刷物に関する。
【発明の効果】
【００２５】
本発明により、コート紙、アート紙、微塗工紙等の難吸収性基材を用いても、白抜けのない優れた印刷画質を有し、かつ種々の塗膜耐性に優れる印刷物を得ることができ、更に、インクジェットノズルからの吐出安定性及び印刷時の乾燥性に優れる水性インクジェットインキの提供が可能となった。また、本発明により、前記水性インクジェットインキの効果を好適に発現できる印刷物の製造方法の提供が可能となった。更に、本発明により、上記に加え、更に保存安定性にも優れる水性インクジェットインキの提供が可能となった。
【発明を実施するための形態】
【００２６】
以下に、好ましい実施の形態を挙げて、本発明の実施形態（以下、「本実施形態」ともいう）である水性インクジェットインキ（以下、単に「水性インキ」または「インキ」とも記載する）及び印刷物の製造方法について説明する。
【００２７】
＜水性インクジェットインキ＞
上記でも説明したように、コート紙、アート紙、微塗工紙等の難吸収性基材は、基材自体の表面エネルギーが小さく、水性インキを十分に濡れ広がらせることは容易ではない。濡れ広がり性が不十分であると、ベタ印刷部等におけるインキの埋まりもまた不十分となり、白抜け等の画像欠陥が発生する。加えて、上質紙等の易吸収性基材に印刷したときと比べ、難吸収性基材ではインキの浸透等が起きにくいため、乾燥性が悪くなる。その結果、基材上に長期にわたって残存したインキ液滴同士が合一し、色境界にじみ及び／またはモットリングが発生する。以上のように、難吸収性基材に印刷する際は、インキの濡れ広がり性及び乾燥性を十分に確保する必要がある。
【００２８】
特に、水性インキの主成分である水は、他の有機溶剤と比べて極めて表面張力が高く、濡れ広がり性に悪影響を及ぼす。上記問題点を補うべく、一般に水性インキでは表面張力の低い水溶性有機溶剤が併用される。表面張力の低い水溶性有機溶剤は、難吸収性基材上で濡れ広がり性を向上できるとともに、難吸収性基材内部への浸透を促進させることができることから、難吸収性基材上であっても白抜け及びモットリングを抑え、かつ乾燥性に優れた印刷物を得ることが可能となる。
【００２９】
一方、表面張力の低い水溶性有機溶剤は、バインダー樹脂と併用したときに、インキ特性に悪影響を及ぼす恐れがある。水性インキでは、印刷物に塗膜耐性を付与するべく、バインダー樹脂を併用することが一般的であり、重量平均分子量が大きいバインダー樹脂ほど、印刷物の塗膜耐性に優れることが知られている。また、水性インキで使用されるバインダー樹脂には、大別して水分散性樹脂微粒子と水溶性樹脂の２種類があり、水性インキに要求される特性に応じて、いずれか、または、両方を組み合わせて用いる。
【００３０】
ここで、表面張力の低い水溶性有機溶剤は、バインダー樹脂との親和性が高い。バインダー樹脂として水分散性樹脂微粒子を用いる場合、表面張力の低い水溶性有機溶剤が造膜助剤として働き、前記水分散性樹脂微粒子が溶解しやすい、という問題が発生する。特に、インクジェットノズル端面等の気液界面では、沸点の低い水が優先的に揮発しやすく、表面張力の低い水溶性有機溶剤が濃縮されることで、水分散性樹脂微粒子の溶解が促進される。その後、更に乾燥が進み、表面張力の低い水溶性有機溶剤が揮発すると、前記水溶性有機溶剤に溶解していた水分散性樹脂微粒子が析出し、皮膜化し、インクジェットヘッドノズルを閉塞する、または析出物となることで、吐出安定性が著しく損なわれてしまう。また、難吸収基材上でインキが乾燥する過程において、十分に基材上で濡れ広がる前に成膜が起きることで、印刷物に白抜けが発生しやすくなる。
【００３１】
またバインダー樹脂が水溶性樹脂である場合、表面張力の低い水溶性有機溶剤に対しても一部が溶解すると考えられる。その結果、やはり気液界面において、水及び表面張力の低い水溶性有機溶剤の存在比率が、揮発とともに変化する過程で、水溶性樹脂の析出及び溶解度が飽和に近づくことに伴う増粘が発生し、吐出不良または吐出遅れ等の、吐出安定性の悪化に繋がる。更に、難吸収性基材上でインキが乾燥する過程において、インキが十分に濡れ広がる前に増粘することで流動性を失い、白抜けが発生する恐れもある。
【００３２】
上記現状に対し、本実施形態では、水溶性有機溶剤として、表面張力が３０〜５０ｍＮ／ｍであり、かつ１気圧下における沸点が１８０〜２３０℃である水溶性有機溶剤（以下、単に「特定水溶性有機溶剤」ともいう）を、水性インクジェットインキ全量に対し１５〜５０重量％含むことを特徴とする。３０〜５０ｍＮ／ｍという表面張力範囲は、水溶性有機溶剤の中ではやや高く、バインダー樹脂との過剰な親和を防止している。
【００３３】
一方で特定水溶性有機溶剤を用いた水性インキは、上記で説明した、表面張力の低い水溶性有機溶剤を用いた水性インキに比べると、難吸収性基材等における、白抜け、モットリング、及び乾燥性の改善には不十分となる。前記課題に対し、本発明者らが鋭意検討を重ねた結果、併用するバインダー樹脂の酸価を、５ｍｇＫＯＨ／ｇ以上６０ｍｇＫＯＨ／ｇ未満とすることで、前記課題が好適に解決できることを見出した。詳細な理由は不明であるが、前記酸価を有するバインダー樹脂が、親水性ユニットである酸基と、疎水性ユニットである樹脂骨格とからなる界面活性剤として機能すると考えられる。その結果、難吸収性基材表面に着弾した水性インキの液滴がよく濡れ広がるとともに、バインダー樹脂が液滴表面に配向することで、液滴同士の合一が抑制される。そのため、吐出安定性を好適に維持したまま、難吸収性基材上であっても白抜け及びモットリングを抑え、かつ乾燥性に優れた印刷物を得ることが可能となると考えられる。
【００３４】
上記のように、吐出安定性、印刷物の画質、乾燥性、及び塗膜耐性を両立したインキを得るためには、特定水溶性有機溶剤を選択し、かつ好適な酸価を有するバインダー樹脂との併用により、インキ性能をコントロールすることが不可欠である。なお、上記のメカニズムは推論であり、何ら本発明を限定するものではない。
【００３５】
続いて以下に、本実施形態の水性インキを構成する各成分について述べる。
【００３６】
（水溶性有機溶剤）
本実施形態で用いられる水溶性有機溶剤は、上記の通り、難浸透性基材を始めとした基材に対する濡れ広がり性、インキ乾燥性の向上、及びインクジェットノズルからの吐出性の確保等の観点から選択される。
【００３７】
上記の通り、バインダー樹脂との過剰な親和を防止するとともに、比較的優れた濡れ広がり性及び難吸収性基材内部への浸透性を有するために、難浸透性基材上であっても、ドット同士のにじみを抑制しモットリングの少ない印刷物が得られやすいという観点から、本実施形態で用いられる有機溶剤として、表面張力が３０〜５０ｍＮ／ｍである水溶性有機溶剤を含む。
【００３８】
なお本実施形態における表面張力とは、２５℃の環境下において、Ｗｉｌｈｅｌｍｙ法（プレート法、垂直板法）により測定された静的表面張力を指す。本実施形態に用いられる有機溶剤の表面張力は、難吸収性基材に対する濡れ広がり性及び前記基材内部への浸透性に優れる観点から、３０〜４０ｍＮ／ｍであることがより好ましく、３０〜３６ｍＮ／ｍであることが更に好ましく、３０〜３２ｍＮ／ｍであることが最も好ましい。
【００３９】
また、バインダー樹脂と併用した際に、好適な印刷画質、乾燥性、及び吐出安定性を有する水性インキが得られる点から、上記表面張力が３０〜５０ｍＮ／ｍである水溶性有機溶剤の、１気圧下における沸点は１８０〜２３０℃であり、好ましくは１８０〜２２０℃であり、更に好ましくは１９０〜２１０℃である。
【００４０】
一方別の形態として、１気圧下における沸点が２１０〜２３０℃である特定水溶性有機溶剤を含むインキは、インクジェットノズルでの保湿性を確保することができ、吐出安定性に優れたインキとすることができる。
【００４１】
なお、本実施形態における沸点は、例えば熱重量・示差熱分析（ＴＧ−ＤＴＡ）等の熱分析装置を用いて測定することができる。
【００４２】
本実施形態のインキでは、表面張力が３０ｍＮ／ｍ以上５０ｍＮ／ｍ以下であり、かつ１気圧下における沸点が１８０℃以上２３０℃以下である水溶性有機溶剤を、単独で、もしくは、複数組み合わせて使用することができる。具体的には、エチレングリコール、１，２−プロパンジオール、１，３−プロパンジオール、１，２−ブタンジオール、１，３−ブタンジオール、１，４−ブタンジオール、２−メチル−１，３−プロパンジオール、３−メチル−１，３−ブタンジオール、２，２−ジメチル−１，３−プロパンジオール、ジプロピレングリコール等のポリオール系溶剤；
ジエチレングリコールモノメチルエーテル、ジエチレングリコールモノエチルエーテル、ジエチレングリコールモノベンジルエーテル、ジエチレングリコールモノプロピルエーテル、ジエチレングリコールモノイソプロピルエーテル等のエチレングリコールモノエーテル系溶剤；
ジエチレングリコールモノエチルエーテルアセテート等のエチレングリコールモノエーテルアセテート系溶剤；
Ｎ，Ｎ−ジメチル−β−メトキシプロピオンアミド、Ｎ−メチルピロリドン、γ−ブチロラクトン等の含窒素溶剤；等が挙げられる。
【００４３】
上記具体例の中でも、含窒素溶剤以外の水溶性有機溶剤を使用することが好ましく、ポリオール系溶剤を使用することがより好ましい。
【００４４】
上記具体例の中でも、本実施形態では、炭素数が４以上であるアルカンジオールである、１，２−ブタンジオール、１，３−ブタンジオール、１，４−ブタンジオール、２−メチル−１，３−プロパンジオール、３−メチル−１，３−ブタンジオール、及び２，２−ジメチル−１，３−プロパンジオールから選択される１種以上の水溶性有機溶剤を使用することが好ましく、その中でも特に、直鎖アルカンジオールである、１，２−ブタンジオール、１，３−ブタンジオール、及び１，４−ブタンジオールから選択される１種以上の水溶性有機溶剤を使用することが極めて好ましく、１，２−アルカンジオールである、１，２−ブタンジオールを使用することが最も好ましい。炭素数が４以上のアルカンジオールは、１分子中に、親水性ユニットであるヒドロキシル基と疎水性ユニットであるアルキル基とを有し、水に対する親和性が高い一方で、バインダー樹脂と同様に、インキの表面張力を好適な範囲まで低下させることができると考えられる。そのため、インキの濡れ広がり性を向上させ、印刷画質に優れた印刷物を得ることが容易になる。前記現象は、特に、ヒドロキシル基が近接して存在する１，２−アルカンジオールにおいて、顕著に発現すると考えられる。更に詳細は不明であるが、１，２−ブタンジオールを用いたインキは、保存安定性にも優れたものとなる。
【００４５】
また別の形態として、表面張力が３０ｍＮ／ｍ以上５０ｍＮ／ｍ以下であり、かつ１気圧下における沸点が１８０℃以上２３０℃以下である水溶性有機溶剤として、炭素数が３以下であるアルカンジオールである、エチレングリコール、１，２−プロパンジオール、及び１，３−プロパンジオールから選択される１種以上の水溶性有機溶剤を選択することも好適である。前記炭素数が３以下であるアルカンジオールは、特定水溶性有機溶剤の中でも沸点が低く、前記炭素数が３以下であるアルカンジオールを用いたインキは乾燥性に特段に優れたものとなる。なお後述するように、前記炭素数が３以下であるアルカンジオールは表面張力が３５〜５０ｍＮ／ｍと比較的高いことから、基材の種類によらず、印刷画質にも優れたインキとする観点から、界面活性剤と組み合わせて使用することが好ましい。
【００４６】
更に別の形態として、上記で説明した、１気圧下における沸点が２１０〜２３０℃である特定水溶性有機溶剤を選択する場合、上記例示した化合物の中でも、水酸基を２個以上有するものを用いることで、吐出安定性及び保存安定性に優れたインキとすることができる。具体的には、１，３−プロパンジオール、１，４−ブタンジオール、２−メチル−１，３−プロパンジオール、２，２−ジメチル−１，３−プロパンジオール、及びジプロピレングリコールから選択される１種以上の水溶性有機溶剤を選択することが好適である。
【００４７】
なお、水性インキの印刷画質、吐出安定性、乾燥性、及び保存安定性を調整するために、上記炭素数が４以上であるアルカンジオール、上記炭素数が３以下であるアルカンジオール、及び、上記の１気圧下における沸点が２１０〜２３０℃である特定水溶性有機溶剤のうち水酸基を２個以上有するもの、から選択される水溶性有機溶剤のうち、２種類以上を併用してもよい。
【００４８】
また本実施形態の水性インキには、先に例示した特定水溶性有機溶剤以外の水溶性有機溶剤を、単独もしくは複数併用することが可能である。但し、所望とする効果が低減しない程度に、その含有量を調整することが好ましい。
特定水溶性有機溶剤以外の水溶性有機溶剤の具体例として、１，２−ペンタンジオール、１，５−ペンタンジオール、１，２−ヘキサンジオール、１，６−ヘキサンジオール、３−メチル−１，５−ペンタンジオール、１，６−ヘキサンジオール、グリセリン等のポリオール系溶剤；
２−プロパノール、１−ブタノール、２−ブタノール、３−メトキシ−１−ブタノール、３−メトキシ−３−メチルブタノール等の１価アルコール系溶剤；
プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノエチルエーテル、トリプロピレングリコールモノプロピルエーテル、トリプロピレングリコールモノブチルエーテル等のプロピレングリコールモノエーテル系溶剤；
プロピレングリコールジメチルエーテル、ジプロピレングリコールジメチルエーテル、トリプロピレングリコールジメチルエーテル等のプロピレングリコールジエーテル系溶剤；
エチレングリコールモノメチルエーテル、エチレングリコールモノエチルエーテル、エチレングリコールモノブチルエーテル、エチレングリコール−２−エチルヘキシルエーテル、ジエチレングリコールモノプロピルエーテル、ジエチレングリコールモノブチルエーテル、ジエチレングリコールモノペンチルエーテル、ジエチレングリコールモノヘキシルエーテル、トリエチレングリコールモノメチルエーテル、トリエチレングリコールモノエチルエーテル、トリエチレングリコールモノプロピルエーテル、トリエチレングリコールモノブチルエーテル等のエチレングリコールモノエーテル系溶剤；
ジエチレングリコールメチルエチルエーテル、ジエチレングリコールメチルブチルエーテル、トリエチレングリコールメチルエチルエーテル、トリエチレングリコールメチルブチルエーテル、ジエチレングリコールジエチルエーテル、トリエチレングリコールジエチルエーテル、テトラエチレングリコールジメチルエーテル、テトラエチレングリコールジエチルエーテル、テトラエチレングリコールメチルエチルエーテル、テトラエチレングリコールメチルブチルエーテル等のエチレングリコールジエーテル系溶剤；
２−ピロリドン、Ｎ−メチルオキサゾリジノン、ε−カプロラクトン等の含窒素溶剤；等が挙げられる。但し、これらに限定されるものではない。
【００４９】
また上記特定水溶性有機溶剤の場合と同様の理由により、前記特定水溶性有機溶剤以外の水溶性有機溶剤に関しても、炭素数が４以上であるアルカンジオールを含むことが好ましい。上記例示した化合物のうち、炭素数が４以上であるアルカンジオールとして、１，２−ペンタンジオール、１，５−ペンタンジオール、１，２−ヘキサンジオール、１，６−ヘキサンジオール、３−メチル−１，５−ペンタンジオール、１，６−ヘキサンジオール等を挙げることができる。
【００５０】
本実施形態では、上記説明した特定水溶性有機溶剤、及び、前記特定水溶性有機溶剤以外の水溶性有機溶剤の中でも、ＨＬＢ（Ｈｙｄｒｏｐｈｉｌｅ−Ｌｉｐｏｐｈｉｌｅ  Ｂａｌａｎｃｅ）値が８以下であるものを使用することが好ましい。ＨＬＢ値が８以下である水溶性有機溶剤を使用することで、保存安定性及び吐出安定性が特に優れる水性インキとすることができる。特定水溶性有機溶剤のうち、ＨＬＢ値が８以下であるものとして、１，２−ブタンジオール、１，３−ブタンジオール、１，４−ブタンジオール、２−メチル−１，３−プロパンジオール、３−メチル−１，３−ブタンジオール、及び２，２−ジメチル−１，３−プロパンジオール等が挙げられる。
【００５１】
なお、ＨＬＢ値の算出方法にはグリフィン法、デイビス法、川上法等種々の方法があるが、本実施形態ではグリフィン法を用いてＨＬＢ値の算出を行う。グリフィン法とは、対象の材料の分子量を用いて、下記式（１）によってＨＬＢ値を算出する方法である。なお、ＨＬＢ値は小さいほど材料の疎水性が高く、大きいほど材料の親水性が高い。
【００５２】
式（１）：
ＨＬＢ値＝２０×（親水性部分の分子量の総和）÷（材料の分子量）
【００５３】
本実施形態の水性インキにおいて、特定水溶性有機溶剤の含有量は、水性インキ全量に対して、１５〜５０重量％である。上記含有量は、好ましくは１５〜４０重量％以下であり、更に好ましくは１５〜３０重量％であり、最も好ましくは２０〜３０重量％である。上記水溶性有機溶剤の含有量を１５重量％以上にした場合、インクジェットヘッド上での保湿性を付与しつつ、基材上でのインキの浸透力と乾燥性のバランスをとることが可能となるため、吐出安定性を確保しながら、高速印刷においても良好な印刷画質を実現することが可能となる。また、上記含有量を５０重量％以下にした場合、インキ粘度を好適な範囲に収めることができ、良好な吐出安定性を得ることが容易となる。更に詳細は不明であるが、含有量を１５〜４０重量％とすることで、インキの保存安定性も良化する。
【００５４】
また、特定水溶性有機溶剤は、特定水溶性有機溶剤以外の水溶性有機溶剤と併用してもよい。インキ中に含まれる水溶性有機溶剤全量に対する、前記特定水溶性有機溶剤の配合量は、５０〜１００重量％であることが好ましく、６０〜１００重量％であることがより好ましく、７０〜１００重量％であることが特に好ましい。特定水溶性有機溶剤の配合量が上記範囲内であれば、上記で説明した、特定水溶性有機溶剤の効果を好適に発現させることが可能となる。
【００５５】
加えて、上記で説明した効果を特に好適に発現させ、吐出安定性及び保存安定性に優れるインキを得る観点から、炭素数が４以上であるアルカンジオールの含有量は、水溶性有機溶剤全量に対して１０〜９５重量％であることが好ましく、３０〜９０重量％であることがより好ましく、５０〜８５重量％であることが特に好ましい。なお、上記算出に用いる、「炭素数が４以上であるアルカンジオールの含有量」とは、特定水溶性有機溶剤に含まれる、炭素数が４以上であるアルカンジオールの含有量と、特定水溶性有機溶剤以外の水溶性有機溶剤に含まれる、炭素数が４以上であるアルカンジオールの含有量との合計量を意味する。
【００５６】
（バインダー樹脂）
上記にも記載した通り、本実施形態の水性インクジェットインキはバインダー樹脂を含む。また、インクジェットインキに使用されるバインダー樹脂として、水分散性樹脂微粒子（以下、単に「樹脂微粒子」ともいう）と水溶性樹脂とが知られており、本実施形態の水性インキではどちらかを選択して用いてもよいし、両者を併用してもよい。
【００５７】
（水分散性樹脂微粒子）
一般に水分散性樹脂微粒子は、水溶性樹脂よりも分子量が大きく、また分散状態でインキ中に存在するため、配合量も水溶性樹脂の場合に比べ増やすことができる。そのため、印刷物の塗膜耐性を高めるのに適している。
【００５８】
但し、バインダー樹脂として水分散性樹脂微粒子を使用した場合、前記水分散性樹脂微粒子の最低造膜温度（ＭＦＴ）を考慮する必要がある。ＭＦＴの低い水分散性樹脂微粒子を使用した場合、併用する水溶性有機溶剤によっては、水分散性樹脂微粒子のＭＦＴが更に低下する。そのため、室温であっても水分散性樹脂微粒子が融着及び／または凝集を起こし、インクジェットノズルの目詰まりが発生し易くなる。上記不具合を回避するために、水分散性樹脂微粒子を構成する単量体の成分及び配合量を調整することにより、前記水分散性樹脂微粒子のＭＦＴを６０℃以上にすることが好ましい。なおＭＦＴは、例えば、テスター産業社製のＭＦＴテスターによって測定することができる。
【００５９】
（水溶性樹脂）
一方、水溶性樹脂は、水分散性樹脂微粒子とは異なり、樹脂自身が溶解性を有する。そのため、上記でも説明したように、バインダー樹脂として水溶性樹脂を含むインキは、表面張力の低い水溶性有機溶剤を併用した場合、または、気液界面においてインキから水が揮発した場合であっても、樹脂成分が即座に析出し皮膜化することはない。したがって、インクジェットヘッドノズルでの目詰まりが起きにくく、優れた吐出安定性を得ることが容易である。これらの点から本実施形態では、バインダー樹脂として水溶性樹脂を使用することが好ましい。
【００６０】
なお本実施形態における「水溶性樹脂」には、「ハイドロゾル」と呼ばれる形態も含まれるものとする。ハイドロゾルとは、構造中に存在する酸性及び／または塩基性の官能基が中和された状態で、樹脂が水性媒体中に存在する材料であり、粒子性を有する一方で、その表面の少なくとも一部が膨潤及び溶解しているという特徴を有している。
【００６１】
ハイドロゾルは、例えば、溶液重合法等に従い、有機溶媒中で樹脂を合成した後、アミン等で樹脂を中和し、次いで、中和した樹脂を水性媒体に添加し、分散処理することで得られる。別法として、アミン等を含む水性媒体中に、上記樹脂の溶液を添加し、中和、及び分散処理を同時に行うことで得ることもできる。
【００６２】
本実施形態において、バインダー樹脂が、水溶性樹脂か、水分散性樹脂微粒子かを確認する方法として、以下に示すローディングインデックス値を測定し、確認する方法が挙げられる。
【００６３】
本明細書において「ローディングインデックス値」とは、試料であるバインダー樹脂の水溶液にレーザー光を照射した時の散乱光総量から算出される値を意味する。本実施形態の水溶性樹脂の場合、その少なくとも一部が水に溶解、または膨潤するため、液中における樹脂表面での散乱が弱くなると考えられる。このような観点から、ローディングインデックス値によって、水に対する樹脂の溶解性を判断することができる。通常、上記値が１０以下であるバインダー樹脂は、その少なくとも一部が水に溶解していると考えられ、本実施形態の前記バインダー樹脂として好適に用いられる。
【００６４】
ローディングインデックス値は、例えば、動的光散乱式粒子分布測定装置である、マイクロトラック・ベル社製のＵＰＡ−ＥＸ１５０を用いて、以下方法によって確認することができる。まず、２５℃の環境下において、水を分散媒として、セットゼロ（バックグラウンド測定）を実施する。次に、上記装置のサンプルセル内に、固形分濃度が１０重量％となるように調整した、バインダー樹脂の水溶液を投入する。水溶液の液面が静かになった後、サンプルローディングを実行して、表示されるローディングインデックス値を確認する。
【００６５】
本実施形態の水性インキに用いるバインダー樹脂は、カルボキシル基を有する構造単位と、アルキル基を有する構造単位とを有する共重合体であることが好ましい。上記でも説明した通り、親水性ユニットであるカルボキシル基と、疎水性ユニットであるアルキル基とからなる界面活性剤として働き、難吸収性基材であっても、印刷画質及び乾燥性に優れた印刷物が得られるためである。
【００６６】
前記構成を有するバインダー樹脂を得る方法として、例えば、カルボキシル基を有する単量体と、アルキル基を有する単量体とを用いて、前記バインダー樹脂を合成する方法、または、アルキル基を有する樹脂に対し、カルボキシル基を有する単量体、及び／または、カルボキシル基を有する構造単位を含む樹脂をグラフトさせる方法が挙げられ、いずれの方法を選択してもよい。
【００６７】
前記カルボキシル基を有する単量体として、バインダー樹脂が（メタ）アクリル構造を有する場合は、（メタ）アクリル酸、クロトン酸、アンゲリカ酸、カルボキシメチル（メタ）アクリレート、カルボキシエチル（メタ）アクリレート、（メタ）アクリロイルオキシエチルコハク酸、（メタ）アクリロイルオキシエチルフタル酸、（メタ）アクリロイルオキシエチルヘキサヒドロフタル酸等を；
バインダー樹脂がウレタン樹脂である場合は、２，２−ジメチロールプロピオン酸、２，２−ジメチロールブタン酸、２，２−ジメチロール酪酸、２，２−ジメチロール吉草酸等を；
バインダー樹脂がスチレン構造を有する場合は、カルボキシスチレン等を；それぞれ挙げることができる。上記化合物は１種のみ用いてもよいし、２種以上併用してもよい。なお本明細書において、「（メタ）アクリル」は、「アクリル」及び「メタクリル」から選択される少なくとも１種を表し、「（メタ）アクリロイル」は、「アクリロイル」及び「メタクリロイル」から選択される少なくとも１種を表す。
【００６８】
また、上記アルキル基とは、具体的には炭素数８〜３６のアルキル基を表し、好ましくは１０〜３０のアルキル基、更に好ましくは１２〜２６のアルキル基、特に好ましくは１８〜２４のアルキル基を表す。前記炭素数のアルキル基を有する構造単位を含むバインダー樹脂は、上記界面活性剤としての機能が好適に発現し、印刷画質が特段に優れた印刷物を得ることができるとともに、インキ中で安定的に存在できるため、好適に選択される。
【００６９】
なお上記アルキル基は、直鎖構造、分岐構造、または環状構造のいずれであってもよいが、直鎖構造がより好ましい。直鎖アルキル基の例として、オクチル基（Ｃ８）、ノニル基（Ｃ９）、デシル基（Ｃ１０）、ラウリル基(Ｃ１２)、ミリスチル基(Ｃ１４)、セチル基(Ｃ１６)、ステアリル基(Ｃ１８)、アラキル基(Ｃ２０)、ベヘニル基(Ｃ２２)、リグノセリル基(Ｃ２４)、セロトイル基(Ｃ２６)、モンタニル基(Ｃ２８)、メリッシル基(Ｃ３０)、ドトリアコンタノイル基(Ｃ３２)、テトラトリアコンタノイル基(Ｃ３４)、ヘキサトリアコンタノイル基(Ｃ３６)等が挙げられる。
【００７０】
更に、上記アルキル基を有する樹脂としては、（メタ）アクリル樹脂、スチレン−（メタ）アクリル樹脂、ウレタン樹脂、スチレンブタジエン樹脂、塩化ビニル樹脂、ポリオレフィン樹脂等が挙げられる。前記樹脂に対して、例えば、上記例示したカルボキシル基を有する単量体、及び／または、カルボキシル基を有する構造単位を含む樹脂を、従来公知の方法でグラフトさせることができる。
【００７１】
本実施形態において、バインダー樹脂は、上記の通り、水溶性樹脂であることが好ましい。したがって、前記構成を有する樹脂を用いる場合、前記樹脂中に存在するカルボキシル基を、塩基性化合物により中和し、水溶化することが好ましい。前記塩基性化合物として、例えば、モノエタノールアミン、ジエタノールアミン、トリエタノールアミン、ジメチルアミノエタノール、２−アミノ−２−メチルプロパノール、等のアルカノールアミン；アンモニア；水酸化リチウム、水酸化ナトリウム、水酸化カリウムなどのアルカリ金属の水酸化物を用いることができる。中でも、有機化合物であるバインダー樹脂との相溶性の点から、上記に例示したアルカノールアミンまたはアンモニアが好適に用いられる。
【００７２】
本実施形態において、バインダー樹脂の種類としては、（メタ）アクリル樹脂、スチレン−（メタ）アクリル樹脂、ウレタン樹脂、スチレンブタジエン樹脂、塩化ビニル樹脂、ポリオレフィン樹脂等が挙げられる。中でも、インキの保存安定性、印刷物の塗膜耐性向上、豊富な材料選択性についても考慮すると、（メタ）アクリル樹脂及び／またはスチレン−（メタ）アクリル樹脂が好ましく使用され、スチレン−（メタ）アクリル樹脂が特に好ましく選択される。なお特に限定するものではないが、バインダー樹脂としてスチレン−（メタ）アクリル樹脂を用いる場合、スチレン系構造単位：カルボキシル基を有する構造単位：アルキル基を有する構造単位：その他の構造単位の配合比（重量比）は、０〜３５：０．５〜１５：０．５〜５０：０〜９９の範囲とする（ただし、合計量を１００とする）ことが好ましく、３〜２０：１〜１０：１〜２５：４５〜９５の範囲とすることがより好ましい。
【００７３】
また本実施形態では、バインダー樹脂として、公知の合成方法により合成したものを用いてもよいし、市販品を用いてもよい。その構成についても特に制限はなく、例えば、ランダム構造、ブロック構造、櫛形構造、星型構造等の構造を有する樹脂を任意に用いることができる。中でも本実施形態の場合は、親水性ユニットとなる部位と疎水性ユニットとなる部位とを分子内で明確に区別できるような構成にすることで、上記で説明した界面活性剤としての機能が好適に発現するとともに、気液界面での増粘が起きにくく吐出安定性を向上させることができる。更には詳細な理由は不明であるが、白抜け抑制と乾燥性とを両立したインキにできる観点から、ブロック構造、または櫛形構造を有していることが好ましく、ブロック構造を有していることが特に好ましい。
【００７４】
本実施形態において、バインダー樹脂の重量平均分子量（Ｍｗ）は、５，０００〜２５，０００であることが好ましく、７，５００〜２３，０００であることがより好ましく、１０，０００〜２０，０００であることが特に好ましい。重量平均分子量を５，０００以上に調整した場合、印刷物において良好な塗膜耐性を得ることが容易となる。また、重量平均分子量を２５，０００以下に調整した場合、インクジェットヘッドからの吐出安定性を良好な状態にすることが容易である。
【００７５】
また、バインダー樹脂として水溶性樹脂を使用する場合、その分子量分布幅が小さいことが好ましい。分子量分布幅が大きいと、吐出安定性及び印刷画質に悪影響を与える可能性がある高分子量成分及び低分子量成分の割合が多くなる。そのため、例えば、高分子量成分に起因したインキの吐出不良又は吐出遅れ、及び白抜けが発生するか、あるいは、低分子量成分に起因した塗膜耐性の悪化が発生しやすくなる。したがって、分子量分布幅が小さい水溶性樹脂を使用することで、印刷品質の低下を抑制することができる。
【００７６】
本実施形態において、バインダー樹脂として、数平均分子量（Ｍｎ）に対する重量平均分子量（Ｍｗ）の比（Ｍｗ／Ｍｎ）で表される分子量分布幅が１．０〜２．５であるものを使用することが好ましい。また上記バインダー樹脂の分子量分布幅は１．０〜２．０であることが特に好ましい。バインダー樹脂の分子量分布幅を上記範囲内に調整した場合、印刷初期を含めた吐出安定性の向上が容易である。また、印刷物において優れた画質及び優れた塗膜耐性を得ることが容易である。
【００７７】
これは、Ｍｗ／Ｍｎで表される分子量分布幅が小さいバインダー樹脂ほど、高分子量体及び低分子量体の量が少なくなることに起因する。すなわち、分子量分布幅が小さく、高分子量体の少ない水溶性樹脂を用いることで、気液界面におけるインキの増粘が抑えられやすいためと考えられる。このように、分子量分布幅が上記範囲内のバインダー樹脂を使用することで、吐出遅れの発生を抑制し、吐出安定性を更に高めることが可能となる。また、印刷時は、溶媒が揮発する過程でもインキが流動性を保持し、濡れ広がり性を向上させ均一なドットを形成することが可能となり、白抜け等のない印刷画質に優れた印刷物を得ることが可能となる。更に、バインダー樹脂として、好適な範囲の分子量分布幅を有する、すなわち低分子量体の少ないものを用いることで、十分な塗膜耐性を有する印刷物を得ることが可能となる。
【００７８】
なお、バインダー樹脂の重量平均分子量及び数平均分子量は、常法によって測定することができる。例えば、重量平均分子量は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算の測定値である。
【００７９】
本実施形態において、バインダー樹脂の酸価は、５ｍｇＫＯＨ／ｇ以上６０ｍｇＫＯＨ／ｇ未満であり、５〜５０ｍｇＫＯＨ／ｇであることが好ましく、５〜４０ｍｇＫＯＨ／ｇであることがより好ましく、５〜３５ｍｇＫＯＨ／ｇであることが更に好ましい。上記酸価が５ｍｇＫＯＨ／ｇ以上である場合、気液界面が固化してしまった後でも、再度溶解させることが可能となり、インクジェットノズル上での目詰まりを抑制し、吐出安定性が向上することが容易となる。また、上記酸価が６０ｍｇＫＯＨ／ｇ未満である場合、耐水性等の種々の塗膜耐性に優れた印刷物を得ることが容易となり、また、インキの保存安定性が良化する点で好ましい。更に、本発明者らは、酸価が５ｍｇＫＯＨ／ｇ以上６０ｍｇＫＯＨ／ｇ未満の水溶性樹脂を使用した場合、印刷初期における吐出安定性が特に良好となることを見出した。詳細な理由は不明であるが、バインダー樹脂中の酸基を介して、上記水溶性有機溶剤が水素結合を形成し、インキの粘弾性が好適な状態になるためと考えられる。
【００８０】
なお本明細書において、「酸価」とは、１ｇの試料中に含まれる酸性成分を中和するのに必要な水酸化カリウムのミリグラム数（ｍｇＫＯＨ／ｇ）を意味する。本実施形態において、バインダー樹脂の酸価は、前記樹脂を構成する単量体の構成から算出してもよいし、実験的に測定してもよい。なお、単量体の構成から酸価を算出する方法は、後述する実施例にて例示する。また、実験的に測定する方法を例示すると、京都電子工業社製の電位差自動滴定装置ＡＴ−７１０Ｓを用い、水酸化カリウムのエタノール溶液（０．１ｍｏｌ／Ｌ）で試料溶液を滴定する。滴定終了後、終点到達までに添加した前記エタノール溶液の量から、酸価を算出する。
【００８１】
本実施形態では、バインダー樹脂のガラス転移点温度（Ｔｇ）を高くすることで、種々の塗膜耐性をより向上させることが可能である。具体的には、３０〜１１０℃の範囲とすることが好ましく、より好ましくは５０〜１００℃の範囲である。ガラス転移点温度が３０℃以上であると、耐水性を始めとした種々の塗膜耐性に優れたインキにしやすく、実用においても印刷物からの印刷の剥がれを抑制することができる。また、ガラス転移点温度が１１０℃以下であると、印刷物を折り曲げた際の印刷面のワレ及びヒビの発生を抑制できる。
【００８２】
なお、本実施形態において、ガラス転移温度は、下記式（２）によって求めることができる。
【００８３】
式（２）：
１／Ｔｇ  ＝  Σ（Ｗｎ／Ｔｇｎ）
【００８４】
上記式（２）において、Ｔｇは、重合体または各ブロックのガラス転移温度（Ｋ）を表し、Ｗｎは、前記重合体または各ブロックを構成する各構造単位の質量分率を表し、Ｔｇｎは、前記各構造単位のホモポリマーのガラス転移温度（Ｋ）を表す。前記Ｔｇｎは、例えば、Ｊ．Ｂｒａｎｄｒｕｐら編、「ポリマーハンドブック（第４版）」（Ｗｉｌｅｙ社、１９９８年）記載の値を使用できる。
【００８５】
バインダー樹脂の含有量は、インキ全量に対して、２．０重量％以上が好ましく、２．５重量％以上がより好ましく、３．０重量％以上が特に好ましい。一方、上記含有量は、１０重量％以下が好ましく、８．０重量％以下が好ましく、６．０重量％以下が特に好ましい。バインダー樹脂の添加量が２．０重量％以上の場合、界面活性剤としての機能が十分に発現するため、印刷画質及び乾燥性に優れたインキが得られる。更に、塗膜耐性にも優れたインキとなる。また、バインダー樹脂の添加量が１０重量％以下の場合、インキ粘度を好適な範囲内に調整することが容易であり、また吐出安定性及び塗膜耐性に優れたインキとすることが容易である。
【００８６】
（顔料分散液）
本実施形態の水性インキは、顔料を配合するときに顔料分散液を用いることが好ましい。「顔料分散液」とは、少なくとも顔料と水性媒体とを含み、前記水性媒体中に前記顔料が安定的に分散されている混合液を意味する。また「水性媒体」とは、少なくとも水を含む液体からなる媒体を意味し、「安定的に分散されている」とは、経時によっても顔料が凝集等を起こすことなく、均一に存在している状態を意味する。具体的には、顔料分散液を５０℃の恒温機に１週間保存し、保存前後で体積平均粒子径（Ｄ５０）を測定したとき、前記体積平均粒子径の変化率の絶対値が２０％以下であれば、当該顔料分散液は、水性媒体中に顔料が安定的に分散されていると判断する。なお上記体積平均粒子径は、マイクロトラック・ベル社製のナノトラックＵＰＡ−ＥＸ１５０を用い、必要に応じて試料を水で希釈して測定した、メディアン径である。
【００８７】
本実施形態において、顔料分散液を製造する方法として、（１）顔料分散剤を使用することなく、表面に官能基を付与した顔料（自己分散顔料）を水性媒体中に分散させる方法、（２）顔料分散樹脂または顔料分散界面活性剤を顔料分散剤として用い、顔料を水性媒体中に分散させる方法、（３）顔料表面の少なくとも一部を水不溶性樹脂で覆い、水性媒体中に分散させる方法、等が挙げられる。中でも、印刷物の光沢を向上でき、かつ、より保存安定性及び吐出安定性に優れたインキを得ることができる観点から、本実施形態において、顔料分散液は、上記（２）の方法によって製造されたものであることが好ましく、中でも、顔料分散樹脂を顔料分散剤として用いて分散された顔料を含むことが好ましい。
【００８８】
（顔料）
本実施形態の水性インキで使用する顔料は、無機顔料、及び有機顔料のいずれであってよい。無機顔料の一例として、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、及びコバルトバイオレット、等が挙げられる。
【００８９】
また有機顔料の一例として、アゾ顔料、フタロシアニン顔料、アントラキノン顔料、キナクリドン顔料、イソインドリノン顔料、キノフタロン顔料、染料レーキ顔料、蛍光顔料等が挙げられる。具体的にカラーインデックスで例示すると、以下のとおりである。
【００９０】
シアン顔料としては、Ｃ．Ｉ．Ｐｉｇｍｅｎｔ  Ｂｌｕｅ  １、２、３、１０、１１、１４、１５：１、１５：３、１５：４、１５：６、１６、１８、１９、２１、２２、５６、５７、６０、６１、６４、６６等が挙げられる。
【００９１】
マゼンタ顔料としては、Ｃ．Ｉ．Ｐｉｇｍｅｎｔ  Ｒｅｄ  ５、７、９、１２、３１、４８、４９、５２、５３、５７、８３、８４、８５、８９、９７、１１２、１２０、１２２、１２３、１４６、１４７、１４９、１５０、１６８、１７０、１７７、１７８、１７９、１８４、１８５、１８８、１９４、１９５、１９６、２０２、２０６、２０７、２０９、２２４、２３８、２４２、２５４、２５５、２６０、２６４、２６９、２８２；Ｃ．Ｉ．Ｐｉｇｍｅｎｔ  Ｖｉｏｌｅｔ  １９、２３、２９、３０、３２、３６、３７、３８、４０、５０等が挙げられる。
【００９２】
イエロー顔料としては、Ｃ．Ｉ．Ｐｉｇｍｅｎｔ  Ｙｅｌｌｏｗ  １、２、３、１２、１３、１４、１６、１７、２０、２３、２４、７４、８３、８６、９３、９４、９５、９７、１０８、１０９、１１０、１１５、１１７、１２０、１２５、１２８、１２９、１３７、１３８、１３９、１４７、１４８、１５０、１５１、１５４、１５５、１６６、１６８、１８０、１８５、１９２、１９３、１９９、２０２、２１３等が挙げられる。
【００９３】
また、ブラック顔料としては、ファーネス法、またはチャネル法で製造されたカーボンブラックが挙げられる。例えば、これらのカーボンブラックの中でも、一次粒子径が１１〜４０ｎｍ、ＢＥＴ法による比表面積が５０〜４００ｍ2／ｇ、揮発分が０．５〜１０重量％、ｐＨ値が２〜１０等の特性を有するものが好適である。
上記特性を有する市販品として、例えば、Ｎｏ．３３、４０、４５、５２、９００、２２００Ｂ、２３００、ＭＡ７、ＭＡ８、及びＭＣＦ８８（以上、三菱化学製）；ＲＡＶＥＮ１２５５（コロンビアンカーボン製）；ＲＥＧＡ３３０Ｒ、４００Ｒ、６６０Ｒ、ＭＯＧＵＬ  Ｌ、及びＥＬＦＴＥＸ４１５（以上、キャボット製）；Ｎｉｐｅｘ９０、Ｎｉｐｅｘ１５０Ｔ、Ｎｉｐｅｘ１６０ＩＱ、Ｎｉｐｅｘ１７０ＩＱ、Ｎｉｐｅｘ７５、Ｐｒｉｎｔｅｘ８５、Ｐｒｉｎｔｅｘ９５、Ｐｒｉｎｔｅｘ９０、Ｐｒｉｎｔｅｘ３５、及びＰｒｉｎｔｅｘＵ（以上、エボニックジャパン製）等が挙げられる。例示したいずれの市販品も、好ましく使用することができる。
【００９４】
本実施形態のインキでは、上記カーボンブラックの他にも、例えば、アニリンブラック、ルモゲンブラック、アゾメチンアゾブラック等をブラック顔料として使用することができる。また、上記のシアン顔料、マゼンタ顔料、イエロー顔料等、及び下記のブラウン顔料、オレンジ顔料等の有彩色顔料を複数使用し、ブラック顔料を構成することもできる。
【００９５】
先に例示したシアン、マゼンタ、イエロー、及びブラック以外の顔料として、Ｃ．Ｉ．Ｐｉｇｍｅｎｔ  Ｇｒｅｅｎ  ７、８、１０、３６、４７；Ｃ．Ｉ．Ｐｉｇｍｅｎｔ  Ｂｒｏｗｎ  ３、５、２５、２６；Ｃ．Ｉ．Ｐｉｇｍｅｎｔ  Ｏｒａｎｇｅ  ２、５、７、１３、１４、１５、１６、２４、３４、３６、３８、４０、４３、６２、６３、６４、７１、７２、７３等が挙げられる。
【００９６】
上記顔料の含有率は、水性インキ全量に対して、０．１重量％以上１５重量％以下であることが好ましく、より好ましくは０．５重量％以上１０重量％以下であり、１重量％以上８重量％以下が特に好ましい。
【００９７】
なお上記記載の通り、本実施形態では、表面に官能基を付与した顔料を自己分散顔料として用いてもよい。本実施形態では、公知の方法、例えば特開平９−１５１３４４号公報、特表平１０−５１０８６１号公報、特開平１１−３２３２２９号公報、特表２００３−５３５９４９号公報等に記載の方法を用いて製造した自己分散顔料、及び／または、市販されている自己分散顔料を用いて、公知の方法により顔料分散液を製造してもよい。また、市販されている自己分散顔料分散液を、本実施形態における顔料分散液としてそのまま用いてもよい。なお市販の自己分散顔料分散液として、キャボット社のＣＡＢ−Ｏ−ＪＥＴ（登録商標）シリーズ、東海カーボン社のＡＱＵＡ−ＢＬＡＣＫ（登録商標）１６２等が例示できる。
【００９８】
（顔料分散樹脂）
本実施形態の水性インキにおいて顔料分散樹脂を用いる場合、その種類には特に制限はなく、例えば、（メタ）アクリル樹脂、スチレン−（メタ）アクリル樹脂、マレイン酸樹脂、スチレン−マレイン酸樹脂、ウレタン樹脂、エステル樹脂、アミド樹脂、イミド樹脂等から選択される１種以上の樹脂を用いることができる。中でも、顔料の吸着を強固にし、顔料分散体を安定化させるうえ、特定水溶性有機溶剤と組み合わせることで吐出安定性も向上できるという観点から、（メタ）アクリル樹脂、スチレン−（メタ）アクリル樹脂、ウレタン樹脂、及びエステル樹脂からなる群から選択される１種以上の樹脂を用いることが好ましい。また、これら樹脂の構成についても特に制限はなく、例えば、ランダム構造、ブロック構造、櫛形構造、星型構造等の構造を有する樹脂を任意に用いることができる。更に、本実施形態において用いられる顔料分散樹脂は、水溶性樹脂または水不溶性樹脂のどちらであってもよいが、インキの保存安定性を特段に向上できる観点から、水溶性樹脂を選択することが好ましい。なお顔料分散樹脂が、水溶性樹脂か、水不溶性樹脂かを確認する方法として、上記で説明した、ローディングインデックス値を用いた方法を利用することができる。
【００９９】
本実施形態で用いられる顔料分散樹脂は、樹脂骨格内に炭素数１０〜３６のアルキル基を有することが好ましい。上記アルキル基を有する顔料分散樹脂を使用した場合、インキの保存安定性の観点、及びバインダー樹脂との相溶性の観点で、良好な結果を得ることが容易である。なお、アルキル基を有する樹脂を合成する方法の一例として、基本となる樹脂骨格におけるカルボン酸等の官能基に対して、アルキル基を有するアルコール及び／またはアミンを縮合させる方法が挙げられる。別法として、樹脂合成時にアルキル基を有する単量体を使用することでアルキル基を有する樹脂を合成する方法が挙げられる。
【０１００】
顔料分散樹脂の分子量は、重量平均分子量が１，０００以上１００，０００以下の範囲内であることが好ましく、５，０００以上５０，０００以下の範囲であることがより好ましい。重量平均分子量を上記範囲内に調整した場合、水中で顔料を安定的に分散することができる。また、良好な吐出安定性が容易に得られるため好ましい。なお、顔料分散樹脂の重量平均分子量は、上記のバインダー樹脂の場合と同様に測定することができる。
【０１０１】
顔料分散樹脂の酸価は、６０〜４００ｍｇＫＯＨ／ｇであることが好ましい。酸価が６０ｍｇＫＯＨ／ｇ以上であれば、顔料分散樹脂が水に対して溶解しやすくなり、分散体の粘度を低く抑えることもできる。また、４００ｍｇＫＯＨ／ｇ以下であれば、界面活性剤との相互作用を好適にすることができ、インキの粘度の上昇を防ぐことができる。更に、上記範囲内の酸価を有する顔料分散樹脂を用いたインキは、吐出安定性及び保存安定性にも優れる。顔料分散樹脂の酸価は、好ましくは１００〜３５０ｍｇＫＯＨ／ｇであり、更に好ましくは１５０〜３００ｍｇＫＯＨ／ｇである。
【０１０２】
顔料分散樹脂は、水への溶解度を上げるために、樹脂中の官能基を中和したものが好ましい。具体的には、酸基を中和する塩基として、アンモニア水、ジメチルアミノエタノール、ジエタノールアミン、トリエタノールアミン等の有機塩基、または水酸化リチウム、水酸化ナトリウム、水酸化カリウム等の無機塩基などが例示できる。
【０１０３】
顔料に対する顔料分散樹脂の配合率は、１〜５０重量％であることが好ましい。顔料分散樹脂の比率を上記範囲に調整することで、顔料分散体及びインキの粘度を低く保つとともに、インキの保存安定性及び吐出安定性を向上させることができる。顔料に対する顔料分散樹脂の配合率は、より好ましくは２〜４５重量％、更に好ましくは４〜４０重量％であり、最も好ましくは５〜３５重量％である。
【０１０４】
また、顔料分散樹脂として、（メタ）アクリル樹脂、スチレン−（メタ）アクリル樹脂、ウレタン樹脂、及びエステル樹脂からなる群から選択される１種以上の樹脂を用いる場合は、顔料分散樹脂中の芳香環構造を含む構造単位の割合が、樹脂に対して２５重量％以上であることが好ましい。
なお、芳香環構造を含む構造単位の重量は、例えば、樹脂を製造するために使用した、芳香環構造を含む単量体成分の仕込み量から算出される。
【０１０５】
（水）
本実施形態のインキに含まれる水は、種々のイオンを含有する一般の水ではなく、イオン交換水（脱イオン水）を使用するのが好ましい。インキにおける水の含有量は、インキ全量に対し、２０〜９０重量％の範囲であることが好ましい。
【０１０６】
（界面活性剤）
本実施形態の水性インクジェットインキは、表面張力を調整し、基材、特に難吸収性基材上の濡れ広がり性を確保する目的で、界面活性剤（以下、単に「活性剤」と記載することもある）を使用することができる。界面活性剤としては、アセチレン系、シロキサン系、アクリル系、フッ素系等用途に合わせて様々なものが知られているが、インキの表面張力を十分に下げ優れた濡れ広がり性を確保するという観点から、少なくともアセチレン系界面活性剤、及び／またはシロキサン系界面活性剤を使用することが好ましい。
【０１０７】
アセチレン系界面活性剤を用いる場合、下記一般式（３）で表される化合物を使用することが好ましい。一般式（３）で表される化合物の市販品として、エアープロダクツ社製のサーフィノール（登録商標）１０４、サーフィノール４２０、サーフィノール４４０、サーフィノール４６５、サーフィノールＤＦ１１０Ｄ、ダイノール（登録商標）６０４、ダイノール６０７等が例示できる。また例えば、特開２００２−３５６４５１号公報で開示された方法等を用いて合成した化合物を用いてもよい。
【０１０８】
一般式（３）：
【化１】
2019011460.tif 000002
【０１０９】
一般式（３）中、ｓは０〜３の整数であり、ｔ＋ｕは０〜２０の整数である。またＥｔはエチレン基を表す。
【０１１０】
またシロキサン系界面活性剤を用いる場合、水溶性有機溶媒との相溶性に優れる観点から、ポリエーテル変性シロキサン系界面活性剤を用いることが好ましい。またポリエーテル変性シロキサン系界面活性剤は、シロキサン鎖に対するポリエーテル基の導入位置によって、側鎖型、両末端型、片末端型、または、側鎖並びに両末端型に分類されるが、本実施形態の水性インキに用いる場合、相溶性の観点から、側鎖型、及び／または、両末端型のポリエーテル変性シロキサン系界面活性剤を選択することが好ましく、両末端型のポリエーテル変性シロキサン系界面活性剤を選択することが特に好ましい。
【０１１１】
なお上記に記載したように、特定水溶性有機溶剤として、炭素数が３以下であるアルカンジオールを用いた形態の場合、前記炭素数が３以下であるアルカンジオールの表面張力の高さを補い、基材によらず、白抜けのない画像が得られる観点から、上記界面活性剤を併用することが特に好ましい。その場合、気液界面及び基材−インキ界面への配向が速く、インキの濡れ広がり性を著しく向上でき、かつ、ドット合一を好適に抑制できる観点から、一般式（３）で表されるアセチレン系界面活性剤を選択することが好ましく、上記一般式（３）において、ｓが１または２であり、ｔ＋ｕが０〜１５の整数である化合物を選択することが特に好ましい。
【０１１２】
界面活性剤の添加量の総量は、インキの全重量に対して、０．１重量％以上５重量％以下が好適であり、０．２重量％以上４重量％以下がより好ましい。また、アセチレン系界面活性剤と、シロキサン系界面活性剤とを併用する場合、アセチレン系界面活性剤の配合量に対するシロキサン系界面活性剤の配合量は、３０〜５００重量％であることが好ましく、６０〜４５０重量％であることがより好ましく、９０〜４００重量％であることが更に好ましく、１２０〜３５０重量％であることが特に好ましい。
【０１１３】
（その他の成分）
本実施形態の水性インクジェットインキには、上記の成分の他に、必要に応じてｐＨ調整剤を添加することができる。ｐＨ調整能を有する材料は、任意に選択することができる。塩基性化させる場合は、モノエタノールアミン、ジエタノールアミン、トリエタノールアミン、ジメチルアミノエタノール、２−アミノ−２−メチルプロパノール、等のアルカノールアミン；アンモニア；水酸化リチウム、水酸化ナトリウム、水酸化カリウムなどのアルカリ金属の水酸化物；炭酸リチウム、炭酸ナトリウム、炭酸水素ナトリウム、炭酸カリウムなどのアルカリ金属の炭酸塩などを使用することができる。また、酸性化させる場合は塩酸、硫酸、酢酸、クエン酸、マレイン酸、無水マレイン酸、コハク酸、酒石酸、リンゴ酸、リン酸、ホウ酸、フマル酸、マロン酸、アスコルビン酸、グルタミン酸などを使用することができる。上記のｐＨ調整剤は単独で用いてもよいし、２種以上を併用してもよい。
【０１１４】
ｐＨ調整剤の配合量は、インクジェット用水性インキの全重量に対し、０．０１〜５重量％であることが好ましく、０．１〜３重量％であることがより好ましく、０．２〜１．５重量％であることが最も好ましい。上記範囲内に調整することで、空気中の二酸化炭素の溶解などによるｐＨ変化を防止できる。
【０１１５】
更に、所望の物性値を持つインキとするために、本実施形態の水性インキには、上記成分のほか、増粘剤、防腐剤、赤外線吸収剤、紫外線吸収剤等の添加剤を適宜添加することができる。その場合、上記添加剤の配合量は、インキ全量に対して０．０１重量％以上１０重量％以下であることが好ましく、０．０５重量％以上５重量％以下であることがより好ましく、０．１重量％以上３重量％以下であることが更に好ましい。
【０１１６】
（インキの調製方法）
上記したような成分を含む、本実施形態のインキの調製方法としては、下記のような方法が挙げられるが、本実施形態のインキの調製方法は、これらに限定されるものではない。
【０１１７】
（I．顔料分散液の調製（顔料分散樹脂を使用する場合））
顔料と、水と、顔料分散樹脂とを混合し、撹拌（プレミキシング工程）したのち、必要に応じて後述の分散手段を用いて分散処理を行う（分散工程）。また必要に応じて、フィルタ等を用いた濾過処理、及び／または、遠心分離処理を行い、顔料分散液を得る。なお、バインダー樹脂の少なくとも一部を、上記プレミキシング工程、及び／または、分散工程の際に添加してもよい。
【０１１８】
なお、前記分散処理に使用される分散機は、一般に使用される分散機なら、如何なるものでもよいが、例えば、ボールミル、ロールミル、サンドミル、ビーズミル、ペイントシェーカー、マイクロフルイダイザー等が挙げられ、中でもビーズミルが好ましく使用される。
【０１１９】
本実施形態のインキはインクジェット用であるため、インクジェットヘッドノズルへの目詰まり防止の観点から、顔料の粒度分布を最適化することが好ましい。所望の粒度分布を有する顔料を得る方法として、上記濾過処理及び／または遠心分離処理を導入する方法のほかに、分散機の粉砕メディア径を小さくする方法、前記粉砕メディアの充填率を大きくする方法、分散処理時間を長くする方法、等が挙げられ、複数を組み合せてもよい。なおインキの粒度分布は、上記で説明した、顔料分散液の体積平均粒子径（Ｄ５０）と同様にして測定できる。
【０１２０】
（II．インキの調製）
次に、前記顔料分散液に、バインダー樹脂、水溶性有機溶剤、水、及び、必要に応じて、界面活性剤、ｐＨ調整剤、及び／または上記で挙げたその他の添加剤成分を加え、よく撹拌する。その後、必要に応じて濾過処理を行うことで、本実施形態のインキとすることができる。
【０１２１】
なお上記撹拌の際、混合物の均一化等を目的として、前記混合物を加熱してもよい。その際、混合物の液温は、使用しているバインダー樹脂のガラス転移温度以下とすることが好ましい。
【０１２２】
また上記濾過処理の方法として、加圧濾過、減圧濾過、遠心濾過等が挙げられ、複数を組み合せてもよい。加圧濾過または減圧濾過においてフィルタを使用する場合、その孔径は０．３〜２．５μｍであることが好ましい。
【０１２３】
（インキ粘度）
本実施形態のインキは、２５℃における粘度が１〜２０ｍＰａ・ｓであることが好ましい。この範囲であればインクジェットヘッドからの吐出安定性を保つことが容易となる。より好ましくは２〜１５ｍＰａ・ｓであり、更に好ましくは３〜１２ｍＰａ・ｓである。なお前記粘度は、東機産業社製のＥ型粘度計であるＴＶＥ−２０Ｌを用い、２５℃、回転数５０ｒｐｍという条件で測定できる。
【０１２４】
（インキ表面張力）
また本実施形態のインキの表面張力は、２０〜３５ｍＮ／ｍであることが好ましく、２１〜３２ｍＮ／ｍであることがより好ましく、２２〜３０ｍＮ／ｍであることが特に好ましい。表面張力が上記範囲内であれば、白抜けのない、印刷画質に優れた印刷物を得ることができる。なお上記表面張力は、上記で説明した、水溶性有機溶剤の表面張力と同様にして測定することができる。
【０１２５】
＜印刷物の製造方法＞
本実施形態の水性インクジェットインキを用いた印刷物は、３０ｍ／分以上の速度で搬送される基材上に、上記記載の水性インクジェットインキを、ラインパスタイプのインクジェット印刷方式により付与する工程と、前記基材に熱エネルギーを加え、前記水性インクジェットインキを乾燥させる工程とを含む方法によって製造されることが好適である。
【０１２６】
一般に、インクジェットインキを印刷する方法として、インクジェットヘッドのノズルからインキを吐出させ、基材上にインキ液滴を付着させる方法が用いられる。前記インクジェットヘッドが搭載され、印刷に利用されるインクジェットプリンターは、印刷様式によって大きく２種類に分類される。一方は、ヘッドがインキを吐出しながら基材上を往復する「シャトルスキャンタイプ」であり、もう一方は、インキを吐出するヘッドの位置が固定され、基材が前記ヘッドの下部を通過する際にインキを吐出する「ラインパスタイプ」である。
【０１２７】
ラインパスタイプは、シャトルスキャンタイプと比較して高速印刷が可能であり、オフセット印刷等の既存の高速印刷機の代替が期待できる。しかしながら、シャトルスキャンタイプで行われる「捨て打ち」（ｆｌｕｓｈｉｎｇ）ができず、また印刷する絵柄によってはインキが長時間吐出されないノズルが発生するため、シャトルスキャンタイプに比べて、吐出不良が発生しやすい。このように、特にラインパスタイプのプリンターにおいて、印刷速度の高速化と吐出不良の抑制とのトレードオフの解消は重要課題となる。
【０１２８】
一方、本実施形態のインクジェット用水性インキは、上記の通り、吐出安定性に優れるとともに、印刷物の印刷画質に優れる。そのため、本実施形態のインクジェット用水性インキは、ラインパスタイプのインクジェット印刷方式に対して、特に好適に使用することができる。
【０１２９】
（印刷速度）
本実施形態の水性インキを用いて印刷物を製造する場合、既存の高速印刷機の代替を図るためには、その印刷速度が３０ｍ／分以上であることが好ましく、５０ｍ／分以上であることがより好ましく、７５ｍ／分以上であることが特に好ましい。
【０１３０】
（インクジェット印刷方式で用いるインクジェットヘッド）
水性インキをインクジェットヘッドから吐出する方法として、ピエゾ素子の変形を利用するピエゾ方式、水性インキを加熱し発生させた気泡を利用するサーマル方式、水性インキとは逆の電荷を基材に与え静電引力を利用して吐出させる静電方式等があり、本実施形態ではいずれの方法を採用してもよい。本実施形態では、上記の中でもピエゾ方式を採用することが好ましい。詳細は不明であるが、好適な酸価を有するバインダー樹脂を含む、本実施形態の水性インキは、好適な粘弾性を有しており、ピエゾ方式の欠点である、吐出時にインキに与えるエネルギーの小ささを補い、安定した吐出が可能となる。またピエゾ方式は、熱及び電荷をインキに与えることがないため、吐出安定性の一層の向上が実現でき、この点からも好適に選択される。
【０１３１】
（インクジェットインキ乾燥工程における熱エネルギーの付与）
基材上に本実施形態の水性インキを付与したあと、前記水性インキを乾燥させるため、前記基材に熱エネルギーを加えることが好ましい。本発明で用いられる熱エネルギーの印加方法に特に制限はなく、例えば加熱乾燥法、熱風乾燥法、赤外線（ＩＲ）乾燥法、マイクロ波乾燥法、ドラム乾燥法などを挙げることができる。上記の乾燥法は単独で用いても、複数を併用してもよい。
【０１３２】
中でも、基材へのダメージ及び水性インキ中の水溶性有機溶剤の突沸を防止する観点から、上記のうち、赤外線の照射によって基材を乾燥させる、赤外線乾燥法を採用することが好ましい。その場合、赤外線照射に用いる赤外線の全出力の積算値の５０％以上が、７００ｎｍ以上１５００ｎｍ以下の波長領域に存在することが好ましい。また、赤外線照射及び乾燥によって生じた液体成分の蒸気を除去し、乾燥性を更に向上させる観点から、赤外線乾燥時、基材表面付近に気流を作ることが好ましい。
【０１３３】
（基材）
本実施形態のインクジェット用水性インキを用いることができる基材は特に限定されるものではなく、当技術分野で代表的な公知の印刷基材を使用することができる。例えば、上質紙、コート紙、アート紙、キャスト紙、合成紙、及びインクジェット専用紙等の紙基材；ポリ塩化ビニル、ポリエチレンテレフタレート（ＰＥＴ）、ポリプロピレン（ＰＰ）、ポリエチレン（ＰＥ）、ナイロン、ポリスチレン、発砲スチロール、ポリメタクリル酸メチル（ＰＭＭＡ）、ポリカーボネート等のプラスチック基材；ガラス基材；布帛基材等が挙げられる。これら印刷基材の表面は、滑らかであっても、凹凸が形成されたものであってもよい。また、透明、半透明、及び不透明のいずれであってもよい。更に、印刷基材の形状も特に限定されることなく、例えば、フィルム状、シート状、または板状の基材が例示できる。なお上記印刷基材として、２種以上の印刷基材を互いに貼り合わせたものを使用してもよい。更に印字面の反対側に、剥離シート等で表面を保護した粘着層等の機能層を設けてもよいし、印字後に、印字面に粘着層等の機能層を設けてもよい。
【０１３４】
なお、本実施形態のインクジェット用水性インキは、コート紙、アート紙、及びキャスト紙等の塗工紙基材、ポリ塩化ビニルシート、ＰＥＴフィルム、ＰＰフィルム、ＰＥフィルム、ナイロンフィルム等のプラスチック基材に例示される、難吸収性基材への印刷に適したものである。難吸収性基材とは、水を吸収しない、もしくは吸収速度が遅い基材のことであり、そのような吸水性が低い印刷基材に従来の水性インキを使用して印刷を行った場合、色境界にじみやモットリング生じる恐れが高い。しかしながら、本実施形態の水性インクジェットインキであれば、インキ液滴界面への配向による前記現象の抑制効果により、印刷画質に優れた印刷物を得ることができる。すなわち、様々な印刷基材に対して優れた印刷画質を有するインクジェット用水性インキとなる。
【０１３５】
なお、難吸収性基材であるかどうかは、ブリストー法（Ｊ．ＴＡＰＰＩ紙パルプ試験方法Ｎｏ．５１−８７）により測定した、水に対する吸収係数によって判別可能である。具体的には、熊谷理機工業社製自動走査吸液計と水とを使用し、接触時間１００〜１０００ミリ秒の間で得られた水の吸液量（ｍｌ／ｍ2）と接触時間の平方根（ｍｓｅｃ1/2）の関係図から、最小二乗法により直線の勾配を算出し、これを吸収係数とする。本実施形態では、前記吸収係数が０〜０．６ｍｌ／ｍ2ｍｓｅｃ1/2であるものを、難吸収性基材であると判断する。
【０１３６】
なかでも、本実施形態のインクジェット用水性インキは、６０°光沢度が４０以上の基材に対して使用することが好ましい。６０°光沢度が４０以上の基材を使用することによって、光沢感がある高品質の印刷物を容易に得ることができる。
【０１３７】
また一般に、６０°光沢度の高い基材ほど吸水性が低く、乾燥性不良を起こしやすい。それに対して、本実施形態のインクジェット用水性インキは、上記の通り、乾燥性に優れるため、６０°光沢度の高い基材に対しても好適に使用できる。
【０１３８】
一方で本実施形態では、６０°光沢度が２５以上４０未満の基材に対して使用することも好適であり、２７以上３８以下の基材に対して使用することがより好適である。６０°光沢度が２５以上４０未満である基材は、基材表面に存在する微細な凹凸に起因して、水性インキの濡れ広がり性が不均一になり、乾燥性及び印刷画質の悪化を招く恐れがある。それに対して、本実施形態のインクジェット用水性インキは、上記の通り、乾燥性及び印刷物の印刷画質に優れるため、上記６０°光沢度を有する基材に対しても好適に使用できる。
【０１３９】
なお上記６０°光沢度とは、光束の入射角を６０°として測定した鏡面光沢度のことであり、基準板（屈折率１．５６７のガラス板）を１００％としたときの相対値で表される。６０°光沢度は、例えば、マイクロ−トリ−グロス（ＢＹＫガードナー社製）を用いて測定できる。
【０１４０】
６０°光沢度が上記範囲となる印刷基材の一例としては、コート紙、アート紙、及びキャスト紙等の塗工紙基材、及びポリ塩化ビニルシート、ＰＥＴフィルム、及びＰＰフィルム等のプラスチック基材が挙げられる。
【０１４１】
（コーティング処理）
本実施形態のインクジェット用水性インキを、プラスチック基材に印刷した印刷物は、必要に応じて、印刷面をコーティング処理することができる。前記コーティング処理の具体例として、コーティング用組成物の塗工または印刷；ドライラミネート法、無溶剤ラミネート法、押出しラミネート法、ホットメルトラミネートなどによるラミネーション等が挙げられ、いずれを選択してもよいし、両者を組み合わせてもよい。
【実施例】
【０１４２】
以下、実施例及び比較例を挙げて本発明を更に具体的に説明する。なお、以下の記載において、「部」「％」及び「比率」とあるものは特に断らない限り重量基準である。
【０１４３】
（分散樹脂Ｘ−１ワニスの調整）
ガス導入管、温度計、コンデンサー、及び撹拌機を備えた反応容器に、星光ＰＭＣ社製スチレンアクリル樹脂Ｘ−１（重量平均分子量１８，０００、酸価１１０ｍｇＫＯＨ／ｇ）を２０部と、ジメチルアミノエタノール３．７６部と、水７６．２４部とを添加することによって、アクリル酸を１００％中和し、水溶化した。得られた溶液１ｇをサンプリングして、１８０℃で２０分にわたって加熱乾燥を行い、不揮発分を測定した。次いで、水を加えて、水溶性樹脂ワニスの不揮発分が２０％になるように調整した。このようにして、不揮発分が２０％である分散樹脂Ｘ−１ワニスを得た。
【０１４４】
（シアン顔料水性樹脂分散液１（以下、「シアン顔料分散液１」とする））
顔料としてＬＩＯＮＯＧＥＮ  ＢＬＵＥ  ＦＧ−７３５８Ｇ（トーヨーカラー社製Ｃ．Ｉ．Ｐｉｇｍｅｎｔ  Ｂｌｕｅ  １５：３）を２０部、顔料分散剤としてＤＩＳＰＥＲＢＹＫ−１９０（重量平均分子量２，４００、酸価１０ｍｇＫＯＨ／ｇ）を１５部、水を６５部、それぞれ、ディスパーを備えた容器に添加した。これらを予備分散した後、直径０．５ｍｍのジルコニアビーズ１８００ｇを充填した、容積０．６Ｌのダイノーミルを用いて、２時間にわたって本分散を行い、シアン顔料分散液１（顔料濃度２０％）を得た。このとき、顔料の配合量に対する、顔料分散樹脂の不揮発分（固形分）量は、３０重量％であった。
【０１４５】
（シアン顔料水性樹脂分散液２（以下、「シアン顔料分散液２」とする））
顔料としてＬＩＯＮＯＧＥＮ  ＢＬＵＥ  ＦＧ−７３５８Ｇ（トーヨーカラー社製Ｃ．Ｉ．Ｐｉｇｍｅｎｔ  Ｂｌｕｅ  １５：３）を２０部、顔料分散剤として分散樹脂Ｘ−１ワニスを３０部、水を５０部、それぞれ、ディスパーを備えた容器に添加した。これらを予備分散した後、直径０．５ｍｍのジルコニアビーズ１８００ｇを充填した容積０．６Ｌのダイノーミルを用いて、２時間にわたって本分散を行い、シアン顔料分散液２（顔料濃度２０％）を得た。このとき、顔料の配合量に対する、顔料分散樹脂の不揮発分（固形分）量は、３０重量％であった。
【０１４６】
（シアン顔料水性樹脂分散液３（以下、「シアン顔料分散液３」とする））
顔料としてＬＩＯＮＯＧＥＮ  ＢＬＵＥ  ＦＧ−７３５８Ｇ（トーヨーカラー社製Ｃ．Ｉ．Ｐｉｇｍｅｎｔ  Ｂｌｕｅ  １５：３）を２０部、顔料分散樹脂としてＤＩＳＰＥＲＢＹＫ−１９０（重量平均分子量２，４００、酸価１０ｍｇＫＯＨ／ｇ）を３０部、イソプロピルアルコールを５部、水を４５部、それぞれ、ディスパーを備えた容器に添加した。これらを予備分散した後、直径０．５ｍｍのジルコニアビーズ１８００ｇを充填した容積０．６Ｌのダイノーミルを用いて、２時間にわたって本分散を行った。そして、水を加えて顔料濃度が１５％になるように調製することで、シアン顔料分散液３（顔料濃度１５％）を得た。
【０１４７】
その他、実施例では、キャボット社製自己分散型銅フタロシアニン顔料分散液であるＣａｂｏｊｅｔ２５０Ｃ（顔料濃度１０％）、キャボット社製自己分散型マゼンタ顔料分散液であるＣａｂｏｊｅｔ２６５Ｍ（顔料濃度１０％）、及び、キャボット社製自己分散型イエロー顔料分散液であるＣａｂｏｊｅｔ２７０Ｙ（顔料濃度１０％）、を、それぞれシアン顔料分散液４、マゼンタ顔料分散液２、イエロー顔料分散液２として使用した。また、キャボット社製自己分散型カーボンブラック分散液であるＣａｂｏｊｅｔ２００（顔料濃度２０％）を等量の水で希釈し、ブラック顔料分散液２（顔料濃度１０％）として使用した。
【０１４８】
（バインダー樹脂Ａ（ランダム構造）製造例）
ガス導入管、温度計、コンデンサー、及び撹拌機を備えた反応容器に、ブタノール９３．４部を仕込み、窒素ガスで置換した。反応容器内を１１０℃に加熱し、重合性単量体としてメタクリル酸を７．５部、メチルメタクリレートを６７．５部、及びブチルメタクリレートを２５部と、重合開始剤としてＶ−６０１（和光純薬製）９部との混合物を２時間かけて滴下し、重合反応を行った。滴下終了後、更に１１０℃で３時間反応させた後、Ｖ−６０１（和光純薬製）０．９部を添加し、更に１１０℃で１時間反応を続けて、バインダー樹脂Ａを得た。東ソー社製ＨＬＣ−８１２０ＧＰＣを用いて測定した、上記バインダー樹脂Ａの重量平均分子量は約１０，０００、分子量分布幅は２．３であった。
【０１４９】
更に、上記バインダー樹脂Ａを室温まで冷却した後、ジメチルアミノエタノールを９．２部添加して中和した後、水を１００部添加した。次いで、得られた溶液を、１００℃以上に加熱し、ブタノールを水と共沸させてブタノールを留去したのち、固形分が３０％になるように調整することで、バインダー樹脂Ａの水性化溶液（固形分３０％）を得た。バインダー樹脂Ａを構成する単量体の構成から算出した酸価は４８．９ｍｇＫＯＨ／ｇ、上記式（２）を用いて算出したガラス転移温度は８１．０℃であった。
【０１５０】
なお以下に、酸価の算出方法を具体的に示す。１ｇのバインダー樹脂Ａ中に存在する酸基（メタクリル酸に由来するカルボキシル基）のモル数（ＭＣＯＯＨとする）は｛７．５÷（７．５＋６７．５＋２５．０）｝÷８６．０６≒０．０００８７１（ｍｏｌ）であるため、１ｇの前記バインダー樹脂Ａを中和するのに必要な水酸化カリウムの質量（単位：ｍｇ）は、ＭＣＯＯＨ×５６．１１≒０．０４８９（ｇ）＝４８．９（ｍｇ）となり、従ってバインダー樹脂Ａの酸価は４８．９（ｍｇＫＯＨ／ｇ）となる。ただし上式における８６．０６、５６．１１は、それぞれメタクリル酸、水酸化カリウムの分子量である。
【０１５１】
また、本明細書において「水性化溶液」とは、水性溶媒（水を含む溶媒）と、該水性溶媒に分散及び／または溶解した成分とを含む溶液をいう。
【０１５２】
（バインダー樹脂Ｂ〜Ｇ及びＷ〜ＡＡ（ランダム構造）製造例）
重合性単量体、及び中和のため添加するジメチルアミノエタノールの量を、それぞれ表１記載の配合に変更した以外は、バインダー樹脂Ａの製造と同様にして、バインダー樹脂Ｂ〜Ｇ及びＷ〜ＡＡの水性化溶液（固形分３０％）を得た。なお、表１に示した、重量平均分子量、分子量分布幅、酸価、及びガラス転移温度は、それぞれバインダー樹脂Ａと同様の方法で測定し、あるいは算出した値である。
【０１５３】
（バインダー樹脂Ｈ（ブロック構造）製造例）
ガス導入管、温度計、コンデンサー、及び撹拌機を備えた反応容器に、トルエンを２０部；重合性単量体として、メタクリル酸を７．５部と、メチルメタクリレートを７．５部；重合開始剤として、２，２’−アゾビスイソブチロニトリルを０．９部；２−（ドデシルチオカルボノチオイルチオ）−イソ酪酸を３．６部；をそれぞれ投入した。反応容器内を窒素ガスで置換したのち、７５℃に昇温し、３時間にわたって重合反応を行うことで、メタクリル酸とメチルメタクリレートとからなる共重合体（Ａブロック）を得た。
なお、窒素ガスで置換する前の反応容器中の混合液と、重合反応後の混合液とを、ガスクロマトグラフィー質量分析計で分析し、原料として使用した、メタクリル酸及びメチルメタクリレートに由来する検出ピークを比較した。その結果、重合反応後の混合液では、メタクリル酸及びメチルメタクリレートに由来するピークがほとんど観察されなかった。この結果から、投入した重合性単量体のほぼ全てが重合したと考えられる。また、東ソー社製ＨＬＣ−８１２０ＧＰＣを用いて測定した、上記Ａブロックの重量平均分子量は約１，５００、分子量分布幅は１．４であった。更に、Ａブロックを構成する単量体の構成から算出した酸価は３２５．９ｍｇＫＯＨ／ｇ、上記式（２）を用いて算出したガラス転移温度は１１７．１℃であった。
【０１５４】
上記重合反応の終了後、反応系を常温まで冷却したのち、反応容器に、トルエンを６０部；重合性単量体として、メチルメタクリレートを６０部と、ブチルメタクリレートを２５部；それぞれ投入した。反応容器内を窒素ガスで置換したのち、７５℃に昇温し、３時間にわたって重合反応を行うことで、前記Ａブロックに、メチルメタクリレートとブチルメタクリレートからなる共重合体（ブロックＢ）が付加したＡ−Ｂブロック構造を有する、バインダー樹脂Ｈを得た。
なお、上記ブロックＡの場合と同様に、ガスクロマトグラフィー質量分析計で重合性単量体に由来する検出ピークの比較を行った。その結果、投入したメチルメタクリレート及びブチルメタクリレートのほぼ全てが重合し、疎水ブロックが形成されていると考えられることが確認された。また、ブロックＢを構成する単量体の構成から算出した酸価は０ｍｇＫＯＨ／ｇ、上記式（２）を用いて算出したガラス転移温度は７５．３℃であった。
【０１５５】
その後、反応系を常温まで冷却したのち、反応容器に、ジメチルアミノエタノールを９．３部添加して中和した後、水を２００部添加した。次いで、得られた溶液を加熱し、トルエンを水と共沸させてトルエンを留去したのち、固形分が３０％になるように水で調整することで、バインダー樹脂Ｈの水混合液（固形分３０％）を得た。なお、東ソー社製ＨＬＣ−８１２０ＧＰＣを用いて測定した、上記バインダー樹脂Ｈの重量平均分子量は約９，８００、分子量分布幅は１．６であった。また、樹脂を構成する単量体の構成から算出した酸価は４８．９ｍｇＫＯＨ／ｇ、上記式（２）を用いて算出したガラス転移温度は８１．０℃であった。
【０１５６】
（バインダー樹脂Ｉ〜Ｖ（ブロック構造）製造例）
重合性単量体の種類と量、及び中和のため添加するジメチルアミノエタノールの量を、表２記載の条件に変更する以外は、上記バインダー樹脂Ｈの場合と同様にして、バインダー樹脂Ｉ〜Ｖの水混合液（固形分３０％）を得た。なお、表２に示した、重量平均分子量、分子量分布幅、酸価、及びガラス転移温度は、それぞれバインダー樹脂Ｈと同様の方法で測定し、あるいは算出した値である。また、ガスクロマトグラフィー質量分析計による分析の結果、いずれの樹脂においても、投入した重合性単量体のほぼ全てが重合したと考えられることが確認された。
【０１５７】
また、上記バインダー樹脂Ａ〜ＡＡの水性化溶液１０部に水２０部を加え、固形分濃度１０％としたのち、マイクロトラック・ベル社製のＵＰＡ−ＥＸ１５０を用いて、ローディングインデックス値を測定したところ、１０以下であった。このことから、バインダー樹脂Ａ〜ＡＡは、本発明の実施形態における水溶性樹脂であることが確認された。
【０１５８】
【表１】
2019011460.tif 000003
【０１５９】
【表２】
2019011460.tif 000004
【０１６０】
上記表１〜２に記載された略語は、以下に示す通りである。
ＡＡ：        アクリル酸
ＭＡＡ：      メタクリル酸
ＭＭＡ：      メチルメタクリレート
ＢＭＡ：      ブチルメタクリレート
２ＥＨＭＡ：  ２−エチルヘキシルメタクリレート
ＬＡ：        ラウリルアクリレート
ＳＴＭＡ：    ステアリルメタクリレート
ＶＭＡ：      ベヘニルメタクリレート
Ｓｔ：        スチレン
【０１６１】
（バインダー樹脂ＥＰ（水分散性樹脂微粒子）製造例）
ガス導入管、温度計、コンデンサー、攪拌器を備えた反応容器Ａを準備し、内部を窒素ガスで十分に置換したのち、水を１５０部と、メタクリル酸を１．５部と、ラテムルＰＤ−１０４（ポリオキシアルキレンアルケニルエーテル硫酸アンモニウム、花王社製）を０．７５部と、過硫酸カリウム０．０４部とを仕込み、常温（２５℃）下で攪拌・混合した。前記反応容器Ａ内の混合物に、メチルメタクリレートを１１５．５部と、２−エチルヘキシルアクリレートを１８部と、ブチルアクリレート１５部とを混合した溶液を滴下し、重合反応を行うことで、プレエマルジョンを合成した。
一方、ガス導入管、温度計、コンデンサー、攪拌器を備えた別の反応容器Ｂを準備し、内部を窒素ガスで十分に置換したのち、水を２００部と、ラテムルＰＤ−１０４を３部と、過硫酸カリウム０．０１部とを仕込み、常温（２５℃）下で攪拌・混合した。その後、前記反応容器Ｂ内の混合物に、上記で合成したプレエマルジョンを滴下し、更に７０℃で３時間反応させた。反応容器Ｂ内の混合物を常温まで冷却した後、水及びＮ，Ｎ−ジメチルエタノールアミンを添加し、固形分３０％、ｐＨ８になるように調製することで、バインダー樹脂ＥＰの水性化溶液（固形分３０％）を得た。
なお、樹脂を構成する単量体の構成から算出した酸価は６．５ｍｇＫＯＨ／ｇ、上記式（２）を用いて算出したガラス転移温度は４８．４℃であった。また、バインダー樹脂ＥＰの水性化溶液１０部に水２０部を加え、固形分濃度１０％としたのち、マイクロトラック・ベル社製のＵＰＡ−ＥＸ１５０を用いて、ローディングインデックス値を測定したところ、１０よりも大きかった。このことから、バインダー樹脂ＥＰは、本発明の実施形態における水分散性樹脂微粒子であることが確認された。
【０１６２】
（Ｊ８１９ワニスの調製）
ガス導入管、温度計、コンデンサー、及び撹拌機を備えた反応容器に、ジョンクリル８１９（重量平均分子量１４，５００、酸価７５ｍｇＫＯＨ／ｇ）を２０部、ジメチルアミノエタノールを２．３８部、水を７７．６２部、それぞれ、ディスパーを備えた容器に仕込み、よく撹拌することによって、アクリル酸を中和し、水溶化した。得られた溶液１ｇをサンプリングして、１８０℃で２０分にわたって加熱乾燥を行い、不揮発分を測定した。次いで、水を加えて、不揮発分が２０％になるように調整した。このようにして、不揮発分２０％のジョンクリル８１９ワニス（以下、「Ｊ８１９ワニス」ともいう）を得た。
【０１６３】
なお、後述する評価インキの製造にあたっては、上記で製造したバインダー樹脂の水性化溶液やＪ８１９ワニス以外にも、市販品であるジョンクリル７３４（アクリル水分散性樹脂微粒子、ＢＡＳＦ社製、固形分４２％、酸価８７ｍｇＫＯＨ／ｇ、ガラス転移温度３０℃）やジョンクリル７８０（スチレンアクリル水分散性樹脂微粒子、ＢＡＳＦ社製、固形分４８％、酸価４６ｍｇＫＯＨ／ｇ、ガラス転移温度９２℃）を、バインダー樹脂として使用した。
【０１６４】
上記Ｊ８１９ワニス、ジョンクリル７３４、及び、ジョンクリル７８０を、それぞれ固形分濃度１０％に調製したのち、マイクロトラック・ベル社製のＵＰＡ−ＥＸ１５０を用いてローディングインデックス値を測定した。その結果、Ｊ８１９ワニスでは１０以下であり、ジョンクリル７３４やジョンクリル７８０では１０よりも大きかった。このことから、ジョンクリル８１９は、本発明の実施形態における水溶性樹脂であり、ジョンクリル７３４やジョンクリル７８０は、本発明の実施形態における水分散性樹脂微粒子であることが確認された。
【０１６５】
（評価インキ１の製造例）
シアン顔料分散液４を２０．０部、バインダー樹脂Ａの水性化溶液（固形分３０％）を２０．０部（固形分換算で６．０部）、１，２−プロパンジオールを１５．０部、それぞれ、ディスパーを備えた容器に投入したのち、全体で１００部になるように水を加えた。前記ディスパーを用いて、これら混合物を十分に均一になるまで撹拌したのち、得られた混合物を、孔径１μｍのメンブランフィルターで濾過し、ヘッドつまりの原因となる粗大粒子を除去することによって、評価インキ１を得た。
【０１６６】
（評価インキ２〜７３の製造例）
材料の種類及び量（配合割合）を、表３〜６記載の条件に変更する以外は、上記評価インキ１の場合と同様にして、評価インキ２〜７３を製造した。
【０１６７】
【表３】
2019011460.tif 000005
【０１６８】
【表４】
2019011460.tif 000006
【０１６９】
【表５】
2019011460.tif 000007
【０１７０】
【表６】
2019011460.tif 000008
【０１７１】
なお、表５〜６に記載された略語のうち、「Ｊ７３４」はジョンクリル７３４を、「Ｊ７８０」はジョンクリル７８０を、それぞれ表す。また表５〜６で使用した界面活性剤は、以下に示すとおりである。
・サーフィノール４６５：エアープロダクツ社製アセチレン系界面活性剤
・サーフィノール１０４：エアープロダクツ社製アセチレン系界面活性剤
・エマルゲン３２０Ｐ：花王社製ポリオキシエチレンアルキルエーテル系界面活性        剤
【０１７２】
（評価１：インキのデキャップ性の評価）
キャノンプロダクションプリンティングシステム株式会社製の、ＩＲランプを搭載したインクジェットプリンター「Ｏｃｅ  Ｍｏｎｏｓｔｒｅａｍ  ５００」を準備し、評価インキ１〜５８（実施例１〜５８）及び５９〜７３（比較例１〜１５）をそれぞれ充填した。インキを充填したのち、ノズルチェックパターンを印刷し（ドロップボリューム：５ｐＬ）、全ノズルからインキが正確に吐出していることを確認した。その後、所定の時間インクジェット吐出装置を待機させ、再度ノズルチェックパターンを印刷した。このノズルチェックパターンにおける、ノズル抜けの有無を確認することで、デキャップ性の評価を行った。評価基準は下記のとおりであり、◎〜△評価を実用可能領域とした。
◎：３時間待機させた後に印刷してもノズル抜けが全くなかった
○：２時間待機させた後に印刷してもノズル抜けが全くなかったが、３時間待機させた後に印刷すると、ノズル抜けが１本以上発生していた
△：１時間待機させた後に印刷してもノズル抜けが全くなかったが、２時間待機させた後に印刷すると、ノズル抜けが１本以上発生していた
×：１時間待機させた後に印刷すると、ノズル抜けが１本以上発生していた
【０１７３】
（評価２：高速印刷時の吐出安定性の評価）
キャノンプロダクションプリンティングシステム株式会社製のインクジェットプリンターＯｃｅ  Ｍｏｎｏｓｔｒｅａｍ  ５００を使用し、一定長さの非印字部の後、続けてノズルチェックパターンを印刷する画像データを用い、マットコート紙（三菱ＤＦカラーＭ、米坪１０４．７ｇ／ｍ2）のロール紙に対し、１パス印刷を行った。印刷速度８０ｍ／分にて印刷を実施し、非印字部の長さを変えた際、前記ノズルチェックパターンにおけるノズル抜けの有無を目視にて確認することにより、高速印刷時の吐出安定性を評価した。評価基準は以下の通りで、◎〜△評価を実用可能領域とした。
◎：非印字部の長さを１０００ｍとしても、ノズル抜けが発生しなかった。
○：非印字部の長さを５００ｍとしても、ノズル抜けが発生しなかったが、前記長さを１０００ｍとすると、ノズル抜けが発生した。
△：非印字部の長さを１００ｍとしても、ノズル抜けが発生しなかったが、前記長さを５００ｍとすると、ノズル抜けが発生した。
×：非印字部の長さが１００ｍであっても、ノズル抜けが発生した。
【０１７４】
（評価３：乾燥性の評価）
固定ヘッド搭載プリンターである、キャノンプロダクションプリンティングシステム株式会社製のインクジェットプリンターＯｃｅ  Ｍｏｎｏｓｔｒｅａｍ  ５００を用い、マットコート紙（三菱ＤＦカラーＭ、米坪１０４．７ｇ／ｍ2）のロール紙に対し、印刷速度を変えて、印字率１００％の１パスベタ印刷を行った。印刷後そのまま巻き取られた印刷物を用い、非印字部への色移り及び印刷面への傷（ブロッキング）を目視にて確認することで、乾燥性の評価を行った。評価基準は以下の通りであり、◎〜△評価を実用可能領域とした。
◎：印刷速度８０ｍ／分でブロッキングが発生しなかった。
○：印刷速度７０ｍ／分ではブロッキングが発生しなかったが、８０ｍ／分ではブロッキングが発生した。
△：印刷速度６０ｍ／分ではブロッキングが発生しなかったが、７０ｍ／分ではブロッキングが発生した。
×：印刷速度６０ｍ／分でも、ブロッキングが発生した。
【０１７５】
（評価４：印字率１００％ベタ印刷物の埋まりの評価）
評価３で作成した、印刷速度違いの印字率１００％ベタ印刷物を使用し、その白抜け度合をルーペ及び目視で確認することで、ベタ印字物の埋まりを評価した。評価基準は下記のとおりであり、◎〜△評価を実用可能領域とした。
◎：印刷速度８０ｍ／分で作成した印刷物で、ルーペ及び目視で白抜けが確認されなかった。
○：印刷速度７０ｍ／分で作成した印刷物では、ルーペ及び目視で白抜けが確認されなかったが、８０ｍ／分で作成した印刷物では、ルーペまたは目視で白抜けが確認された。
△：印刷速度６０ｍ／分で作成した印刷物では、ルーペ及び目視で白抜けが確認されなかったが、７０ｍ／分で作成した印刷物では、ルーペまたは目視で白抜けが確認された。
×：印刷速度６０ｍ／分で作成した印刷物でも、ルーペまたは目視で白抜けが確認された。
【０１７６】
（評価５：印刷物の耐水性の評価）
評価３で作成した、印刷速度６０ｍ／分のベタ印刷物を用い、当該ベタ部分を、水に浸した綿棒で擦った時の状態を目視で観察することで、耐水性の評価を行った。評価基準は下記のとおりであり、◎〜△評価を実用可能領域とした。
◎：水を浸した綿棒で１５回擦っても、印刷物の剥がれ及び綿棒へのインキの付着が起こらなかった。
○：水を浸した綿棒で１０回擦っても、印刷物の剥がれ及び綿棒へのインキの付着が起こらなかったが、１５回擦ると、印刷物の剥がれまたは綿棒へのインキの付着が見られた。
△：水を浸した綿棒で５回擦っても、印刷物の剥がれ及び綿棒へのインキの付着が起こらなかったが、１０回擦ると、印刷物の剥がれまたは綿棒へのインキの付着が見られた。
×：水を浸した綿棒で５回擦ると、印刷物の剥がれまたは綿棒へのインキの付着が見られた。
【０１７７】
（評価６：インキの粘度保存安定性の評価）
Ｅ型粘度計(東機産業社製ＴＶＥ−２０Ｌ)を用い、２５℃、回転数５０ｒｐｍという条件で各インキの粘度測定を行った。続いて、インキを７０℃の恒温器に保存し、経時による変化を促進させた後、再度インキの粘度を測定することで、経時前後でのインキの粘度変化を評価した。評価基準は下記のとおりであり、◎〜△評価を実用可能領域とした。
◎：６週間保存後の粘度変化率が±５％未満
○：４週間保存後の粘度変化率が±５％未満であり、かつ、６週間保存後の粘度変化率が±１０％未満
△：４週間保存後の粘度変化率が±１０％未満であったが、６週間保存後の粘度変化率が±１０％以上
×：４週間保存後の粘度変化率が±１０％以上
【０１７８】
【表７】
2019011460.tif 000009
【０１７９】
【表８】
2019011460.tif 000010
【０１８０】
【表９】
2019011460.tif 000011
【０１８１】
実施例１〜５８は、水、顔料、水溶性有機溶剤、及び、バインダー樹脂を含有する水性インクジェットインキであって、前記水溶性有機溶剤が、少なくとも表面張力が３０〜５０ｍＮ／ｍであり、かつ１気圧下における沸点が１８０〜２３０℃である水溶性有機溶剤を、水性インクジェットインキ全量に対し１５〜５０重量％含み、前記バインダー樹脂の酸価が５ｍｇＫＯＨ／ｇ以上６０ｍｇＫＯＨ／ｇ未満である例である。これらの例では、インクジェットヘッド上でのデキャップ性、高速印刷時のインキ吐出安定性、乾燥性、印字率１００％ベタ印刷物の埋まり、印刷物の耐水性、及び保存安定性の全てで実用可能領域となる結果であった。
【０１８２】
実施例１〜４は、使用される顔料種を変更し、評価機であるインクジェットプリンター上での乾燥性の違いを評価した系である。なかでも実施例４は、乾燥性評価が「○」であり、他色と比べて良好な結果となった。これは、実施例４のインキに含まれるカーボンブラックが、評価機の乾燥工程に使用されているＩＲランプをよく吸収することで、好適な乾燥状態を構築することが可能となったためと考えられる。なお以降の評価では、顔料に影響されることなく、水溶性有機溶剤とバインダー樹脂との組み合わせの効果を評価することを目的として、シアンインキを用いて評価を実施した。
【０１８３】
実施例１及び５〜１５は、バインダー樹脂種及び含有量と溶剤含有量を同一とし、溶剤種を変更した例である。これらの対比によれば、実施例５、８、１４、及び１５のように、１気圧下における沸点が２１０〜２３０℃であり、かつ、水酸基を２個以上有する特定水溶性有機溶剤を使用したことにより、インクジェットノズル上でのインキの保湿性が確保され、デキャップ性及び吐出安定性が改善される結果となった。
【０１８４】
一方、実施例７、９、及び１２のように表面張力が３０〜３２ｍＮ／ｍである特定水溶性有機溶剤を使用することにより、印刷基材上でのインキの浸透性及び濡れ広がり性が付与されることにより、乾燥性及び埋まりが改善され、画質向上効果を確認することができた。なかでも、炭素数４以上のアルカンジオールが含まれている実施例１２では、インクジェットヘッドノズル上での保湿性確保と印刷基材に対する浸透効果及び乾燥性を両立し、デキャップ性、乾燥性、及び埋まりの評価において良好な結果となった。
【０１８５】
実施例１６及び１７は、実施例１２をもとに、溶剤含有量を変更した例である。これら実施形態によれば、特定水溶性有機溶剤の含有量を１５〜３０重量％の範囲とすることで、インキの保存安定性及びデキャップ性が良好であることが確認された。デキャップ性が向上する要因として、長期間印刷機を待機状態にしてインクジェットノズル上での水の揮発が進み、水溶性有機溶剤の含有率が上がっても、顔料分散体の凝集が起こらないためと考えられる。上記結果より、特定水溶性有機溶剤は１５〜３０重量％含有することがより好ましいといえる。
【０１８６】
実施例１８〜２３は、特定水溶性有機溶剤と併用する水溶性有機溶剤の効果を検証した系である。実施例１８〜２３のように、インキに含有される水溶性有機溶剤全量に対し、炭素数４以上のアルカンジオール比率を１０〜９５重量％とすることで、デキャップ性に加え、保存安定性を向上でき、また、併用する水溶性溶剤の種類及び量によっては、吐出安定性、乾燥性及び埋まりを向上できることが見出された。
【０１８７】
実施例２４〜４２、５８は、バインダー樹脂の酸価、ガラス転移点（Ｔｇ）及び樹脂構造を変更したときの効果を検証した系である。実施例２４及び２７は酸価の低い、または、ガラス転移点の高いバインダー樹脂を使用した系であり、耐水性が向上することが確認された。また、実施例３０〜４１は、ブロック構造のバインダー樹脂を使用した系であり、デキャップ性、吐出安定性、乾燥性、埋まりがいずれも「○」レベルと、吐出安定性の向上が確認された。なかでも実施例３５、３６、４０、及び４１は、Ｂブロックとしてステアリルメタクリレートを１２．５重量％以上含有した系であり、詳細な理由は不明であるものの、インキの保存安定性が「◎」と、極めて良好な結果であった。
【０１８８】
実施例４３〜４９では、実施例４１をもとに、バインダー樹脂の分子量及び含有量を変更した系である。このうち実施例４５〜４８は、実施例４４をもとに、バインダー樹脂の含有量を変化させた系であり、前記バインダー樹脂の含有量が２．０〜８．０重量％である、実施例４４及び実施例４６において、全ての評価結果が「○」レベル以上と、特に好ましいことが確認された。
【０１８９】
また、実施例２３と実施例３０、及び、実施例４２と実施例４９は、それぞれ、バインダー樹脂の分子量分布幅（Ｍｗ／Ｍｎ）を変更したときの効果を検証した系である。分子量分布幅が小さいバインダー樹脂を用いた実施例３０、４９は、それぞれ実施例２３、４２と比較して、吐出安定性や耐水性が良好であった。なお実施例４２と実施例４９は、ともに吐出安定性評価が「△」レベルであったが、前記吐出安定性評価において、非印字部の長さを３００ｍとした際、実施例４２ではノズル抜けが発生しなかったのに対して、実施例４９ではノズル抜けが発生しており、実施例２３、３０の場合と同様に、吐出安定性の違いが確認された。
【０１９０】
実施例５０〜５３は、実施例４４をもとに、顔料分散体を自己分散体から顔料分散樹脂分散体へ変更した系である。中でも実施例５１〜５３は、顔料分散樹脂の酸価を１００ｍｇＫＯＨ／ｇ以上とした系であり、ほぼ全ての評価で「◎」レベルであった。インクジェットノズル上で水が揮発する過程においても、顔料の分散状態を好適に維持することが可能となり、デキャップ性と吐出安定性の更なる改善が実現できたものと考えられる。
【０１９１】
実施例５４〜５５は、実施例４５をもとに、炭素数３以下のアルカンジオールを使用した系である。実施例４５において、乾燥性評価が「△」であったのに対し、実施例５４〜５５では同評価が「◎」となっており、炭素数３以下のアルカンジオールを用いたことによる、乾燥性の向上が確認された。また、実施例５５のように、界面活性剤を併用し、印刷基材への濡れ広がり性を制御することで、埋まり評価も「○」レベルにすることができた。また、顔料分散液として顔料分散樹脂の分散体を用いたことで、前記顔料分散液の保存安定性が向上し、同じく１，３−プロパンジオールを用いた実施例５よりも、デキャップ性及び吐出安定性に優れた結果を得ることができた。
【０１９２】
なお、実施例５６〜５７に示したように、バインダー樹脂として水分散性樹脂微粒子を用いた場合であっても、酸価が５ｍｇＫＯＨ／ｇ以上６０ｍｇＫＯＨ／ｇ未満であれば、本発明の効果を奏するインキが得られる。
【０１９３】
上記に対し、表９に示すように、比較例１、７〜９、及び１３〜１５に関しては、特定水溶性有機溶剤を一切使用しない例に関し、いずれの評価においても実施例と比べて劣り、いずれかの評価において実用可能領域に満たない結果が得られている。特に低表面張力溶剤のみを使用すると、デキャップ性、吐出安定性、及び保存安定性が悪化することが確認された。
【０１９４】
また比較例１〜６では、酸価が５ｍｇＫＯＨ／ｇ以上６０ｍｇＫＯＨ／ｇ未満であるバインダー樹脂を使用しない例に関し、いずれの評価結果も実施例と比べて劣り、いずれかの評価において実用可能領域に満たない結果が得られている。特に比較例３〜５は、バインダー樹脂に使用される水溶性樹脂の酸価が高くなることで、デキャップ性、吐出安定性、及び保存安定性が悪化することが確認された。
【０１９５】
比較例１０〜１２は、特定水溶性有機溶剤の含有量が、水性インクジェットインキ全量に対し１５〜５０重量％ではない例であり、いずれかの評価において実用可能領域に満たない結果となった。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
３０ｍ／分以上の速度で搬送される基材上に、水性インクジェットインキを、ラインパスタイプのインクジェット印刷方式により付与する工程と、前記基材に熱エネルギーを加え、前記水性インクジェットインキを乾燥させる工程とを含むことを特徴とする、水性インクジェットインキ印刷物の製造方法であって、
前記水性インクジェットインキが、少なくとも水、顔料、水溶性有機溶剤、及び、バインダー樹脂を含有し、
前記水溶性有機溶剤は、表面張力が３０〜５０ｍＮ／ｍであり、かつ１気圧下における沸点が１８０〜２３０℃である水溶性有機溶剤を含み、
前記表面張力が３０〜５０ｍＮ／ｍであり、かつ１気圧下における沸点が１８０〜２３０℃である水溶性有機溶剤の含有量が、水性インクジェットインキ全量に対し１５〜５０重量％であり、
前記バインダー樹脂が、水溶性樹脂であり、
前記バインダー樹脂の数平均分子量（Ｍｎ）に対する重量平均分子量（Ｍｗ）の比（Ｍｗ／Ｍｎ）が、１．０〜２．０であり、
前記バインダー樹脂の酸価が５ｍｇＫＯＨ／ｇ以上６０ｍｇＫＯＨ／ｇ未満である、水性インクジェットインキ印刷物の製造方法。
【請求項２】
前記水溶性有機溶剤が、炭素数４以上であるアルカンジオールを含む、請求項１記載の水性インクジェットインキ印刷物の製造方法。
【請求項３】
前記炭素数４以上であるアルカンジオールの含有量が、前記水溶性有機溶剤全量に対し１０〜９５重量％である、請求項１または２に記載の水性インクジェットインキ印刷物の製造方法。
【請求項４】
前記水溶性有機溶剤が、炭素数３以下であるアルカンジオールを含む、請求項１〜３いずれかに記載の水性インクジェットインキ印刷物の製造方法。
【請求項５】
前記バインダー樹脂が、少なくとも、カルボキシル基を有する親水性単量体に由来する構造単位と、アルキル基を有する単量体に由来する構造単位とを有する共重合体である、請求項１〜４いずれかに記載の水性インクジェットインキ印刷物の製造方法。
【請求項６】
前記バインダー樹脂が、少なくとも（メタ）アクリル樹脂、及び／または、スチレン（メタ）アクリル系共重合体を含む、請求項１〜５いずれかに記載の水性インクジェットインキ印刷物の製造方法。
【請求項７】
前記バインダー樹脂の重量平均分子量（Ｍｗ）が、５，０００〜２０，０００である、請求項１〜６いずれかに記載の水性インクジェットインキ印刷物の製造方法。
【請求項８】
前記バインダー樹脂の含有量が、水性インクジェットインキ全量に対して２〜１０重量％である、請求項１〜７いずれかに記載の水性インクジェットインキ印刷物の製造方法。
【請求項９】
２５℃における表面張力が２０〜３５ｍＮ／ｍであり、かつ、２５℃における粘度が１〜２０ｍＰａ・ｓである、請求項１〜８いずれかに記載の水性インクジェットインキ印刷物の製造方法。
【請求項１０】
前記水性インクジェットインキが、少なくとも顔料および水を含む顔料分散液と、バインダー樹脂と、水溶性有機溶剤とを混合撹拌する工程を含む製造方法で製造されたことを特徴とする、請求項１〜９いずれかに記載の水性インクジェットインキ印刷物の製造方法。
【請求項１１】
前記水性インクジェットインキを乾燥させる方法が、赤外線照射によるものである、請求項１〜１０いずれかに記載の水性インクジェットインキ印刷物の製造方法。
【請求項１２】
請求項１〜１１いずれかに記載の水性インクジェットインキ印刷物の製造方法で得られた印刷物。
【手続補正２】
【補正対象書類名】明細書
【補正対象項目名】００１２
【補正方法】変更
【補正の内容】
【００１２】
すなわち本発明は、３０ｍ／分以上の速度で搬送される基材上に、水性インクジェットインキを、ラインパスタイプのインクジェット印刷方式により付与する工程と、前記基材に熱エネルギーを加え、前記水性インクジェットインキを乾燥させる工程とを含むことを特徴とする、水性インクジェットインキ印刷物の製造方法であって、
前記水性インクジェットインキが、少なくとも水、顔料、水溶性有機溶剤、及び、バインダー樹脂を含有し、
前記水溶性有機溶剤は、表面張力が３０〜５０ｍＮ／ｍであり、かつ１気圧下における沸点が１８０〜２３０℃である水溶性有機溶剤を含み、
前記表面張力が３０〜５０ｍＮ／ｍであり、かつ１気圧下における沸点が１８０〜２３０℃である水溶性有機溶剤の含有量が、水性インクジェットインキ全量に対し１５〜５０重量％であり、
前記バインダー樹脂が、水溶性樹脂であり、
前記バインダー樹脂の数平均分子量（Ｍｎ）に対する重量平均分子量（Ｍｗ）の比（Ｍｗ／Ｍｎ）が、１．０〜２．０であり、
前記バインダー樹脂の酸価が５ｍｇＫＯＨ／ｇ以上６０ｍｇＫＯＨ／ｇ未満であることを特徴とする、水性インクジェットインキ印刷物の製造方法に関する。
【手続補正３】
【補正対象書類名】明細書
【補正対象項目名】００１３
【補正方法】変更
【補正の内容】
【００１３】
また本発明は、前記水溶性有機溶剤が、炭素数４以上であるアルカンジオールを含むことを特徴とする、上記水性インクジェットインキ印刷物の製造方法に関する。
【手続補正４】
【補正対象書類名】明細書
【補正対象項目名】００１４
【補正方法】変更
【補正の内容】
【００１４】
また本発明は、前記炭素数４以上であるアルカンジオールの含有量が、前記水溶性有機溶剤全量に対し１０〜９５重量％であることを特徴とする、上記水性インクジェットインキ印刷物の製造方法に関する。
【手続補正５】
【補正対象書類名】明細書
【補正対象項目名】００１５
【補正方法】変更
【補正の内容】
【００１５】
また本発明は、前記水溶性有機溶剤が、炭素数３以下であるアルカンジオールを含むことを特徴とする、上記水性インクジェットインキ印刷物の製造方法に関する。
【手続補正６】
【補正対象書類名】明細書
【補正対象項目名】００１６
【補正方法】変更
【補正の内容】
【００１６】
また本発明は、前記バインダー樹脂が、少なくとも、カルボキシル基を有する単量体に由来する構造単位と、アルキル基を有する単量体に由来する構造単位とを有する共重合体であることを特徴とする、上記水性インクジェットインキ印刷物の製造方法に関する。
【手続補正７】
【補正対象書類名】明細書
【補正対象項目名】００１７
【補正方法】変更
【補正の内容】
【００１７】
また本発明は、前記バインダー樹脂が、少なくとも（メタ）アクリル樹脂、及び／または、スチレン（メタ）アクリル系共重合体を含むことを特徴とする、上記水性インクジェットインキ印刷物の製造方法に関する。
【手続補正８】
【補正対象書類名】明細書
【補正対象項目名】００１８
【補正方法】変更
【補正の内容】
【００１８】
また本発明は、前記バインダー樹脂の重量平均分子量（Ｍｗ）が、５，０００〜２０，０００であることを特徴とする、上記水性インクジェットインキ印刷物の製造方法に関する。
【手続補正９】
【補正対象書類名】明細書
【補正対象項目名】００１９
【補正方法】変更
【補正の内容】
【００１９】
また本発明は、前記バインダー樹脂の含有量が、水性インクジェットインキ全量に対して２〜１０重量％であることを特徴とする、上記水性インクジェットインキ印刷物の製造方法に関する。
【手続補正１０】
【補正対象書類名】明細書
【補正対象項目名】００２０
【補正方法】変更
【補正の内容】
【００２０】
また本発明は、前記水性インクジェットインキの２５℃における表面張力が２０〜３５ｍＮ／ｍであり、かつ、２５℃における粘度が１〜２０ｍＰａ・ｓであることを特徴とする、上記水性インクジェットインキ印刷物の製造方法に関する。
【手続補正１１】
【補正対象書類名】明細書
【補正対象項目名】００２１
【補正方法】変更
【補正の内容】
【００２１】
また本発明は、前記水性インクジェットインキが、少なくとも顔料および水を含む顔料分散液と、バインダー樹脂と、水溶性有機溶剤とを混合撹拌する工程を含む製造方法で製造されたことを特徴とする、上記水性インクジェットインキ印刷物の製造方法に関する。
【手続補正１２】
【補正対象書類名】明細書
【補正対象項目名】００２２
【補正方法】削除
【補正の内容】
【手続補正１３】
【補正対象書類名】明細書
【補正対象項目名】００２４
【補正方法】変更
【補正の内容】
【００２４】
また本発明は、上記水性インクジェットインキ印刷物の製造方法で得られた印刷物に関する。
【手続補正１４】
【補正対象書類名】明細書
【補正対象項目名】０１４２
【補正方法】変更
【補正の内容】
【０１４２】
以下、実施例及び比較例を挙げて本発明を更に具体的に説明する。なお、以下の記載において、「部」「％」及び「比率」とあるものは特に断らない限り重量基準である。
また、実施例１〜２９、４２、５６〜５８は参考例である。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
３０ｍ／分以上の速度で搬送される基材上に、水性インクジェットインキを、ラインパスタイプのインクジェット印刷方式により付与する工程と、前記基材に熱エネルギーを加え、前記水性インクジェットインキを乾燥させる工程とを含むことを特徴とする、水性インクジェットインキ印刷物の製造方法であって、
前記水性インクジェットインキが、少なくとも水、顔料、水溶性有機溶剤、及び、バインダー樹脂を含有し、
前記水溶性有機溶剤は、表面張力が３０〜５０ｍＮ／ｍであり、かつ１気圧下における沸点が１８０〜２３０℃である水溶性有機溶剤を含み、
前記表面張力が３０〜５０ｍＮ／ｍであり、かつ１気圧下における沸点が１８０〜２３０℃である水溶性有機溶剤の含有量が、水性インクジェットインキ全量に対し１５〜５０重量％であり、
前記バインダー樹脂が、カルボキシル基を有する構造単位を有する共重合体であって、樹脂中に存在するカルボキシル基を塩基性化合物により中和した水溶性樹脂であり、
前記バインダー樹脂が、（メタ）アクリル樹脂及び／またはスチレン−（メタ）アクリル樹脂であり、
前記バインダー樹脂のローディングインデックス値が、１０以下であり、
前記バインダー樹脂の数平均分子量（Ｍｎ）に対する重量平均分子量（Ｍｗ）の比（Ｍｗ／Ｍｎ）が、１．０〜２．０であり、
前記バインダー樹脂の酸価が５ｍｇＫＯＨ／ｇ以上６０ｍｇＫＯＨ／ｇ未満である、水性インクジェットインキ印刷物の製造方法。
【請求項２】
前記水溶性有機溶剤が、炭素数４以上であるアルカンジオールを含む、請求項１記載の水性インクジェットインキ印刷物の製造方法。
【請求項３】
前記炭素数４以上であるアルカンジオールの含有量が、前記水溶性有機溶剤全量に対し１０〜９５重量％である、請求項１または２に記載の水性インクジェットインキ印刷物の製造方法。
【請求項４】
前記水溶性有機溶剤が、炭素数３以下であるアルカンジオールを含む、請求項１〜３いずれかに記載の水性インクジェットインキ印刷物の製造方法。
【請求項５】
前記バインダー樹脂が、さらにアルキル基を有する単量体に由来する構造単位を有する共重合体である、請求項１〜４いずれかに記載の水性インクジェットインキ印刷物の製造方法。
【請求項６】
前記バインダー樹脂の重量平均分子量（Ｍｗ）が、５，０００〜２０，０００である、請求項１〜５いずれかに記載の水性インクジェットインキ印刷物の製造方法。
【請求項７】
前記バインダー樹脂の含有量が、水性インクジェットインキ全量に対して２〜１０重量％である、請求項１〜６いずれかに記載の水性インクジェットインキ印刷物の製造方法。
【請求項８】
２５℃における表面張力が２０〜３５ｍＮ／ｍであり、かつ、２５℃における粘度が１〜２０ｍＰａ・ｓである、請求項１〜７いずれかに記載の水性インクジェットインキ印刷物の製造方法。
【請求項９】
前記水性インクジェットインキが、少なくとも顔料および水を含む顔料分散液と、バインダー樹脂と、水溶性有機溶剤とを混合撹拌する工程を含む製造方法で製造されたことを特徴とする、請求項１〜８いずれかに記載の水性インクジェットインキ印刷物の製造方法。
【請求項１０】
前記水性インクジェットインキを乾燥させる方法が、赤外線照射によるものである、請求項１〜９いずれかに記載の水性インクジェットインキ印刷物の製造方法。
【手続補正２】
【補正対象書類名】明細書
【補正対象項目名】００１２
【補正方法】変更
【補正の内容】
【００１２】
すなわち本発明は、３０ｍ／分以上の速度で搬送される基材上に、水性インクジェットインキを、ラインパスタイプのインクジェット印刷方式により付与する工程と、前記基材に熱エネルギーを加え、前記水性インクジェットインキを乾燥させる工程とを含むことを特徴とする、水性インクジェットインキ印刷物の製造方法であって、
前記水性インクジェットインキが、少なくとも水、顔料、水溶性有機溶剤、及び、バインダー樹脂を含有し、
水溶性有機溶剤は、表面張力が３０〜５０ｍＮ／ｍであり、かつ１気圧下における沸点が１８０〜２３０℃である水溶性有機溶剤を含み、
前記表面張力が３０〜５０ｍＮ／ｍであり、かつ１気圧下における沸点が１８０〜２３０℃である水溶性有機溶剤の含有量が、水性インクジェットインキ全量に対し１５〜５０重量％であり、
前記バインダー樹脂が、カルボキシル基を有する構造単位を有する共重合体であって、樹脂中に存在するカルボキシル基を塩基性化合物により中和した水溶性樹脂であり、
前記バインダー樹脂が、（メタ）アクリル樹脂及び／またはスチレン−（メタ）アクリル樹脂であり、
前記バインダー樹脂のローディングインデックス値が、１０以下であり、
前記バインダー樹脂の数平均分子量（Ｍｎ）に対する重量平均分子量（Ｍｗ）の比（Ｍｗ／Ｍｎ）が、１．０〜２．０であり、
前記バインダー樹脂の酸価が５ｍｇＫＯＨ／ｇ以上６０ｍｇＫＯＨ／ｇ未満であることを特徴とする、水性インクジェットインキ印刷物の製造方法に関する。
【手続補正３】
【補正対象書類名】明細書
【補正対象項目名】００１６
【補正方法】変更
【補正の内容】
【００１６】
また本発明は、さらにアルキル基を有する単量体に由来する構造単位を有する共重合体であることを特徴とする、上記水性インクジェットインキ印刷物の製造方法に関する。
【手続補正４】
【補正対象書類名】明細書
【補正対象項目名】００１７
【補正方法】削除
【補正の内容】